(57)【特許請求の範囲】
【請求項１】
支持体上に設けられている液晶配向膜であって、下記式（Ｉ）で表される繰り返し単位と、下記式（VI）で表される繰り返し単位とを含むアクリル酸コポリマーまたはメタクリル酸コポリマーからなることを特徴とする液晶配向膜：
【化１】
0004255204.tif 000158
［式中、Ｒ１は、水素原子またはメチルであり；Ｒ２は、水素原子、ハロゲン原子または炭素原子数が１乃至６のアルキル基であり；Ｍは、プロトン、アルカリ金属イオンまたはアンモニウムイオンであり；Ｌ１は、−Ｏ−、−ＣＯ−、−ＮＨ−、−アルキレン基−およびそれらの組み合わせからなる群より選ばれる二価の連結基であり；Ｌ２、Ｌ３およびＬ４は、それぞれ独立に、−エチニレン基−、単結合、−ＣＯ−、−Ｏ−ＣＯ−、−ＣＯ−Ｏ−、−アルキレン基−Ｏ−、−ＣＯ−ＮＨ−、−Ｏ−ＣＯ−Ｏ−、−ＮＨＳＯ２−または−ＮＨＣＯ−Ｏ−であり；Ａｒ１、Ａｒ２、Ａｒ３およびＡｒ４は、それぞれ独立に、置換基を有していてもよい芳香族環または芳香族性複素環であり；ｑおよびｒは、それぞれ、０または１であり；ｍは、１０乃至９９モル％であり；そして、ｎは、１乃至９０モル％である］。
【請求項２】
Ｌ２、Ｌ３およびＬ４の少なくとも一つが、単結合または−エチニレン基−である請求項１に記載の液晶配向膜。
【請求項３】
支持体上に、下記式（Ｉ）で表される繰り返し単位と、下記式（VI）で表される繰り返し単位とを含むアクリル酸コポリマーまたはメタクリル酸コポリマーの溶液を塗布して塗布膜を形成する工程；塗布膜を乾燥する工程；塗布膜の表面をラビング処理する工程；そして、ラビング処理後の塗布膜を５０乃至３００℃の範囲の温度に加熱する工程からなることを特徴とする液晶配向膜の製造方法：
【化２】
0004255204.tif 000159
［式中、Ｒ１は、水素原子またはメチルであり；Ｒ２は、水素原子、ハロゲン原子または炭素原子数が１乃至６のアルキル基であり；Ｍは、プロトン、アルカリ金属イオンまたはアンモニウムイオンであり；Ｌ１は、−Ｏ−、−ＣＯ−、−ＮＨ−、−アルキレン基−およびそれらの組み合わせからなる群より選ばれる二価の連結基であり；Ｌ２、Ｌ３およびＬ４は、それぞれ独立に、−エチニレン基−、単結合、−ＣＯ−、−Ｏ−ＣＯ−、−ＣＯ−Ｏ−、−アルキレン基−Ｏ−、−ＣＯ−ＮＨ−、−Ｏ−ＣＯ−Ｏ−、−ＮＨＳＯ２−または−ＮＨＣＯ−Ｏ−であり；Ａｒ１、Ａｒ２、Ａｒ３およびＡｒ４は、それぞれ独立に、置換基を有していてもよい芳香族環または芳香族性複素環であり；ｑおよびｒは、それぞれ、０または１であり；ｍは、１０乃至９９モル％であり；そして、ｎは、１乃至９０モル％である］。
【請求項４】
ラビング処理後の塗布膜を１００乃至２５０℃に加熱したホットプレートに接触させることにより、塗布膜を加熱する工程を実施する請求項３に記載の製造方法。
【請求項５】
透明支持体上に、配向膜およびディスコティック液晶性分子から形成された光学的異方性層をこの順序で有する光学補償シートであって、配向膜が下記式（Ｉ）で表される繰り返し単位と、下記式（VI）で表される繰り返し単位とを含むアクリル酸コポリマーまたはメタクリル酸コポリマーからなり、ディスコティック液晶性分子が５０乃至９０度の範囲の平均傾斜角で配向していることを特徴とする光学補償シート：
【化３】
0004255204.tif 000160
［式中、Ｒ１は、水素原子またはメチルであり；Ｒ２は、水素原子、ハロゲン原子または炭素原子数が１乃至６のアルキル基であり；Ｍは、プロトン、アルカリ金属イオンまたはアンモニウムイオンであり；Ｌ１は、−Ｏ−、−ＣＯ−、−ＮＨ−、−アルキレン基−およびそれらの組み合わせからなる群より選ばれる二価の連結基であり；Ｌ２、Ｌ３およびＬ４は、それぞれ独立に、−エチニレン基−、単結合、−ＣＯ−、−Ｏ−ＣＯ−、−ＣＯ−Ｏ−、−アルキレン基−Ｏ−、−ＣＯ−ＮＨ−、−Ｏ−ＣＯ−Ｏ−、−ＮＨＳＯ２−または−ＮＨＣＯ−Ｏ−であり；Ａｒ１、Ａｒ２、Ａｒ３およびＡｒ４は、それぞれ独立に、置換基を有していてもよい芳香族環または芳香族性複素環であり；ｑおよびｒは、それぞれ、０または１であり；ｍは、１０乃至９９モル％であり；そして、ｎは、１乃至９０モル％である］。
【請求項６】
ディスコティック液晶性分子がねじれ配向しており、ねじれ角が９０乃至３６０度の範囲である請求項５に記載の光学補償シート。
【請求項７】
ＳＴＮ型液晶セル、その両側に配置された二枚の偏光板およびＳＴＮ型液晶セルと一方または両方の偏光板との間に配置された一枚または二枚の光学補償シートからなるＳＴＮ型液晶表示装置であって、光学補償シートが透明支持体、配向膜およびディスコティック液晶性分子から形成された光学的異方性層を偏光板側からこの順に有し、配向膜が下記式（Ｉ）で表される繰り返し単位と、下記式（VI）で表される繰り返し単位とを含むアクリル酸コポリマーまたはメタクリル酸コポリマーからなり、ディスコティック液晶性分子が５０乃至９０度の範囲の平均傾斜角で配向し、さらにねじれ配向しており、ねじれ角が９０乃至３６０度の範囲であることを特徴とするＳＴＮ型液晶表示装置：
【化４】
0004255204.tif 000161
［式中、Ｒ１は、水素原子またはメチルであり；Ｒ２は、水素原子、ハロゲン原子または炭素原子数が１乃至６のアルキル基であり；Ｍは、プロトン、アルカリ金属イオンまたはアンモニウムイオンであり；Ｌ１は、−Ｏ−、−ＣＯ−、−ＮＨ−、−アルキレン基−およびそれらの組み合わせからなる群より選ばれる二価の連結基であり；Ｌ２、Ｌ３およびＬ４は、それぞれ独立に、−エチニレン基−、単結合、−ＣＯ−、−Ｏ−ＣＯ−、−ＣＯ−Ｏ−、−アルキレン基−Ｏ−、−ＣＯ−ＮＨ−、−Ｏ−ＣＯ−Ｏ−、−ＮＨＳＯ２−または−ＮＨＣＯ−Ｏ−であり；Ａｒ１、Ａｒ２、Ａｒ３およびＡｒ４は、それぞれ独立に、置換基を有していてもよい芳香族環または芳香族性複素環であり；ｑおよびｒは、それぞれ、０または１であり；ｍは、１０乃至９９モル％であり；そして、ｎは、１乃至９０モル％である］。
【請求項８】
下記式（Ｉ）で表される繰り返し単位と、下記式（VI）で表される繰り返し単位とを含むアクリル酸コポリマーまたはメタクリル酸コポリマーを含む配向膜を用いて、５０乃至９０度の範囲の平均傾斜角でディスコティック液晶性分子を配向させる方法：
【化５】
0004255204.tif 000162
［式中、Ｒ１は、水素原子またはメチルであり；Ｒ２は、水素原子、ハロゲン原子または炭素原子数が１乃至６のアルキル基であり；Ｍは、プロトン、アルカリ金属イオンまたはアンモニウムイオンであり；Ｌ１は、−Ｏ−、−ＣＯ−、−ＮＨ−、−アルキレン基−およびそれらの組み合わせからなる群より選ばれる二価の連結基であり；Ｌ２、Ｌ３およびＬ４は、それぞれ独立に、−エチニレン基−、単結合、−ＣＯ−、−Ｏ−ＣＯ−、−ＣＯ−Ｏ−、−アルキレン基−Ｏ−、−ＣＯ−ＮＨ−、−Ｏ−ＣＯ−Ｏ−、−ＮＨＳＯ２−または−ＮＨＣＯ−Ｏ−であり；Ａｒ１、Ａｒ２、Ａｒ３およびＡｒ４は、それぞれ独立に、置換基を有していてもよい芳香族環または芳香族性複素環であり；ｑおよびｒは、それぞれ、０または１であり；ｍは、１０乃至９９モル％であり；そして、ｎは、１乃至９０モル％である］。
【発明の詳細な説明】
【０００１】
【発明の属する技術分野】
本発明は、液晶配向膜およびその製造方法に関する。また、本発明は、透明支持体上に配向膜およびディスコティック液晶性分子から形成された光学的異方性層をこの順に有する光学補償シートにも関する。さらに本発明は、ＳＴＮ型液晶表示装置にも関する。さらにまた本発明は、５０乃至９０度の範囲の平均傾斜角でディスコティック液晶性分子を配向させる方法にも関する。
【０００２】
【従来の技術】
ＳＴＮ型液晶表示装置は、ＳＴＮ型液晶セル、二枚の偏光板およびＳＴＮ型液晶セルと偏光板との間に設けられる一枚または二枚の光学補償シート（位相差板）からなる。
液晶セルは、棒状液晶性分子、それを封入するための二枚の基板および棒状液晶性分子に電圧を加えるための電極層からなる。ＳＴＮ型液晶セルでは、棒状液晶性分子を配向させるための配向膜が、二枚の基板に設けられる。さらに、カイラル剤を用いて、棒状液晶性分子を１８０乃至３６０度にねじれ配向させる。
光学補償シートがないＳＴＮ型液晶表示装置では、棒状液晶分子の複屈折性のため、表示画像がブルーまたはイエローに着色する。表示画像の着色は、モノクロ表示でもカラー表示でも不都合である。光学補償シートは、このような着色を解消して、明るい鮮明な画像を得るために用いられる。光学補償シートにはまた、液晶セルの視野角を拡大する機能を付与する場合もある。光学補償シートとしては、延伸複屈折フイルムが従来から使用されている。延伸複屈折フイルムを用いたＳＴＮ型液晶表示装置用の光学補償シートについては、特開平７−１０４２８４号、同７−１３０２１号の各公報に記載がある。
【０００３】
延伸複屈折フイルムからなる光学補償シートに代えて、透明支持体上にディスコティック液晶性分子を含む光学的異方性層を有する光学補償シートを使用することが提案されている。光学的異方性層は、ディスコティック液晶性分子を配向させ、その配向状態を固定することにより形成する。ディスコティック液晶性分子は、一般に大きな複屈折率を有する。そして、ディスコティック液晶性分子には、多様な配向形態がある。ディスコティック液晶性分子を用いることで、従来の延伸複屈折フイルムでは得ることができない光学的性質を有する光学補償シートを製造することが可能になる。ディスコティック液晶性分子を用いた光学補償シートについては、特開平６−２１４１１６号公報、米国特許５５８３６７９号、同５６４６７０３号、ドイツ特許公報３９１１６２０Ａ１号の各明細書に記載がある。ただし、これらの光学補償シートは、主な用途としてＴＮ型液晶表示装置を想定して設計されている。
【０００４】
ディスコティック液晶性分子を用いた光学補償シートを、ＳＴＮ型液晶表示装置に利用することが考えられる。ＳＴＮ型液晶表示装置では、９０゜よりも大きく超ねじれ配向させた棒状液晶性分子を複屈折モードで用いる。ＳＴＮ型液晶表示装置には、能動素子（薄膜トランジスターやダイオード）がない単純マトリックス電極構造でも、時分割駆動によって大容量の鮮明な表示が可能であるとの特徴がある。
ディスコティック液晶性分子を用いてＳＴＮ型液晶セルを光学補償するためには、ディスコティック液晶性分子を実質的に垂直に配向（ホモジニアス配向）させる必要がある。ディスコティック液晶性分子は、さらに、ねじれ配向させることが好ましい。
特開平９−２６５７２号公報には、ディスコティック液晶性分子をねじれ配向させた光学補償シートが開示されている。さらに同公報の図面には、ディスコティック液晶性分子を実質的に垂直に配向させた状態が示されている。同公報に開示されている方法では、ガラス基板にディスコティック液晶性分子を含む材料を塗布、乾燥し、基板に平行に磁場を印加することによって、ディスコティック液晶性分子を実質的に垂直に配向させている。
【０００５】
【発明が解決しようとする課題】
特開平９−２６５７２号公報に開示されている技術では、ディスコティック液晶性分子の配向（磁場配向）に特別な装置を必要とする。また、その配向状態についても高い再現性を得ることは困難である。
一方、液晶セルに使用する棒状液晶性分子を実質的に垂直に配向（ホメオトロピック配向）させる技術も研究されている。例えば、棒状液晶性分子を電圧無印加時に実質的に垂直に配向させ、電圧印加時に実質的に水平に配向させる垂直配向(Vertical Alignment)液晶モードの液晶セルでは、棒状液晶性分子を実質的に垂直に配向させる配向膜が必要である。棒状液晶性分子については、様々な配向膜が提案されている。
しかし、棒状液晶性分子の配向膜を使用するのみでは、ディスコティック液晶性分子でを配向膜界面から空気界面まで実質的に垂直に配向させることは難しい。従って、特別な装置を用いることなく、ディスコティック液晶性分子を配向膜界面から空気界面まで実質的に垂直に配向させる方法が求められている。
【０００６】
本発明の目的は、液晶性分子（特にディスコティック液晶性分子）を実質的に垂直に配向させる機能を有する配向膜を提供することである。
また、本発明の目的は、特にＳＴＮ型液晶表示装置に適した光学補償シートを提供することである。
さらに、本発明の目的は、高コントラストの鮮明な画像が得られるＳＴＮ型液晶表示装置を提供することでもある。
さらにまた、本発明の目的は、ディスコティック液晶性分子を垂直かつ均一な方向に安定に配向させる方法を提供することでもある。
【０００７】
【課題を解決するための手段】
本発明の目的は、下記（１）〜（２）の液晶配向膜、下記（３）〜（４）の液晶配向膜の製造方法、下記（５）〜（６）の光学補償シート、下記（７）のＳＴＮ型液晶表示装置および下記（８）のディスコティック液晶性分子を配向させる方法により達成された。
（１）支持体上に設けられている液晶配向膜であって、下記式（Ｉ）で表される繰り返し単位と、下記式（VI）で表される繰り返し単位とを含むアクリル酸コポリマーまたはメタクリル酸コポリマーからなることを特徴とする液晶配向膜：
【０００８】
【化６】
0004255204.tif 000002
【０００９】
［式中、Ｒ１は、水素原子またはメチルであり；Ｒ２は、水素原子、ハロゲン原子または炭素原子数が１乃至６のアルキル基であり；Ｍは、プロトン、アルカリ金属イオンまたはアンモニウムイオンであり；Ｌ１は、−Ｏ−、−ＣＯ−、−ＮＨ−、−アルキレン基−およびそれらの組み合わせからなる群より選ばれる二価の連結基であり；Ｌ２、Ｌ３およびＬ４は、それぞれ独立に、−エチニレン基−、単結合、−ＣＯ−、−Ｏ−ＣＯ−、−ＣＯ−Ｏ−、−アルキレン基−Ｏ−、−ＣＯ−ＮＨ−、−Ｏ−ＣＯ−Ｏ−、−ＮＨＳＯ２−または−ＮＨＣＯ−Ｏ−であり；Ａｒ１、Ａｒ２、Ａｒ３およびＡｒ４は、それぞれ独立に、置換基を有していてもよい芳香族環または芳香族性複素環であり；ｑおよびｒは、それぞれ、０または１であり；ｍは、１０乃至９９モル％であり；そして、ｎは、１乃至９０モル％である］。
（２）Ｌ２、Ｌ３およびＬ４の少なくとも一つが、単結合または−エチニレン基−（−Ｃ≡Ｃ−）である（１）に記載の液晶配向膜。
【００１０】
（３）支持体上に、前記式（Ｉ）で表される繰り返し単位と、前記式（VI）で表される繰り返し単位とを含むアクリル酸コポリマーまたはメタクリル酸コポリマーの溶液を塗布して塗布膜を形成する工程；塗布膜を乾燥する工程；塗布膜の表面をラビング処理する工程；そして、ラビング処理後の塗布膜を５０乃至３００℃の範囲の温度に加熱する工程からなることを特徴とする液晶配向膜の製造方法。
（４）ラビング処理後の塗布膜を１００乃至２５０℃に加熱したホットプレートに接触させることにより、塗布膜を加熱する工程を実施する（３）に記載の製造方法。
【００１１】
（５）透明支持体上に、配向膜およびディスコティック液晶性分子から形成された光学的異方性層をこの順序で有する光学補償シートであって、配向膜が前記式（Ｉ）で表される繰り返し単位と、前記式（VI）で表される繰り返し単位とを含むアクリル酸コポリマーまたはメタクリル酸コポリマーからなり、ディスコティック液晶性分子が５０乃至９０度の範囲の平均傾斜角で配向していることを特徴とする光学補償シート。
（６）ディスコティック液晶性分子がねじれ配向しており、ねじれ角が９０乃至３６０度の範囲である（５）に記載の光学補償シート。
【００１２】
（７）ＳＴＮ型液晶セル、その両側に配置された二枚の偏光板およびＳＴＮ型液晶セルと一方または両方の偏光板との間に配置された一枚または二枚の光学補償シートからなるＳＴＮ型液晶表示装置であって、光学補償シートが透明支持体、配向膜およびディスコティック液晶性分子から形成された光学的異方性層を偏光板側からこの順に有し、配向膜が前記式（Ｉ）で表される繰り返し単位と、前記式（VI）で表される繰り返し単位とを含むアクリル酸コポリマーまたはメタクリル酸コポリマーからなり、ディスコティック液晶性分子が５０乃至９０度の範囲の平均傾斜角で配向し、さらにねじれ配向しており、ねじれ角が９０乃至３６０度の範囲であることを特徴とするＳＴＮ型液晶表示装置。
【００１３】
（８）前記式（Ｉ）で表される繰り返し単位と、前記式（VI）で表される繰り返し単位とを含むアクリル酸コポリマーまたはメタクリル酸コポリマーを含む配向膜を用いて、５０乃至９０度の範囲の平均傾斜角でディスコティック液晶性分子を配向させる方法。
本明細書において、液晶性分子の平均傾斜角は、ディスコティック液晶性分子の円盤面（または棒状液晶性分子の長軸方向）と支持体の面との平均角度を意味する。そして、液晶性分子が５０乃至９０度の範囲の平均傾斜角で配向している状態を、液晶性分子が実質的に垂直に配向していると称する。
【００１４】
【発明の効果】
本発明者は研究の結果、前記式（VI）で表される繰り返し単位を含む（メタ）アクリル酸コポリマーを配向膜に用いて、液晶性分子を実質的に垂直かつ均一な方向に安定に配向させることに成功した。この配向膜は、ディスコティック液晶性分子を配向させるために用いると特に効果がある。
ディスコティック液晶性分子を実質的に垂直かつ均一な方向に安定に配向させる手段が得られたことで、ＳＴＮ型液晶表示装置に適した光学補償シートを製造することが可能になった。ディスコティック液晶性分子を実質的に垂直に配向させた（好ましくは、さらにねじれ配向させた）光学補償シートを用いることで、ＳＴＮ型液晶表示装置の表示画像の着色が解消され、高コントラストの鮮明な画像を得ることができる。
【００１５】
【発明の実施の形態】
図１は、ＳＴＮ型液晶表示装置の電圧無印加（ｏｆｆ）の画素部分における液晶セル内の棒状液晶性分子の配向状態と光学的異方性層内のディスコティック液晶性分子の配向状態とを模式的に示す断面図である。
図１に示すように、液晶セルは、上基板（１１）の下側の配向膜（１２）と下基板（１５）の上側の配向膜（１４）との間に、棒状液晶性分子（１３ａ〜１３ｅ）を封入して形成した液晶層を有する。配向膜（１２、１４）と液晶層に添加したカイラル剤との機能により、棒状液晶性分子（１３ａ〜１３ｅ）は、図１に示すように、ねじれ配向している。
なお、図１では省略したが、液晶セルの上基板（１１）と下基板（１５）は、それぞれ、電極層を有する。電極層は、棒状液晶性分子（１３ａ〜１３ｅ）に電圧を印加する機能を有する。
ＳＴＮ型液晶セルの印加電圧が０であると（電圧無印加時）、図１に示すように、棒状液晶性分子（１３ａ〜１３ｅ）は、配向膜（１２、１４）の面とほぼ平行（水平方向に）に配向している。そして、棒状液晶性分子（１３ａ〜１３ｅ）は、厚み方向に沿ってねじれながら、水平面内で螺旋を巻く（図１では、１３ａから１３ｅまで反時計回りにほぼ２４０゜）ような方向に配向している。
なお、ＳＴＮ型液晶セルの電圧印加（ｏｎ）時には、液晶セル内の中央部分の棒状液晶性分子（１３ｂ〜１３ｄ）は、電圧無印加（ｏｆｆ）時と比較して、より垂直に配向（電場方向と平行に再配列）する。配向膜（１２、１４）近傍の棒状液晶性分子（１３ａ、１３ｅ）の配向状態は、電圧を印加しても実質的に変化しない。
【００１６】
液晶セルの下側に、光学補償シートが配置されている。図１に示す光学補償シートは、透明支持体（２３）上に、配向膜（２２）および光学的異方性層をこの順で有する。光学的異方性層は、ディスコティック液晶性分子（２１ａ〜２１ｅ）を配向させ、その配向状態で分子を固定して得られた層である。
本発明では、図１に示すように、ディスコティック液晶性分子（２１ａ〜２１ｅ）の円盤面を、配向膜（２２）の面に対して実質的に垂直に配向させる。そして、図１に示すように、ディスコティック液晶性分子（２１ａ〜２１ｅ）は、厚み方向に沿ってねじれながら、水平面内で螺旋を巻く（図１では、２１ａから２１ｅまで時計回りにほぼ２４０゜）ような方向に配向させることが好ましい。
図１では、棒状液晶性分子とディスコティック液晶性分子とが、１３ａと２１ｅ、１３ｂと２１ｄ、１３ｃと２１ｃ、１３ｄと２１ｂ、そして１３ｅと２１ａのそれぞれが対応する関係になっている。すなわち、棒状液晶性分子１３ａをディスコティック液晶性分子２１ｅが光学的に補償し、以下同様に、棒状液晶性分子１３ｅを、ディスコティック液晶性分子２１ａが光学的に補償する。それぞれの対応関係については、図２で説明する。
【００１７】
図２は、液晶セルの棒状液晶性分子と、それを光学補償する関係にある光学補償シートのディスコティック液晶性分子について、それぞれの屈折率楕円体を示す模式図である。
液晶セルの棒状液晶性分子の屈折率楕円体（１３）は、配向膜に平行な面内の屈折率（１３ｘ、１３ｙ）と液晶セルの厚み方向の屈折率（１３ｚ）により形成される。ＳＴＮ型液晶セルでは、配向膜に平行な面内の一方向の屈折率（１３ｘ）が大きな値となり、それに垂直な方向の面内の屈折率（１３ｙ）と液晶セルの厚み方向の屈折率（１３ｚ）は、小さな値となる。そのため、屈折率楕円体（１３）は、図２に示すようなラグビーボールを横に寝かせた形状になる。このように球状ではない屈折率楕円体を有する液晶セルでは、複屈折性に角度依存性が生じる。この角度依存性を、光学補償シートを用いて解消する。
【００１８】
この棒状液晶性分子を光学補償する関係にある光学補償シートのディスコティック液晶性分子の屈折率楕円体（２１）も、配向膜に平行な面内の屈折率（２１ｘ、２１ｙ）と光学的異方性層の厚み方向の屈折率（２１ｚ）により形成される。本発明では、ディスコティック液晶性分子を実質的に垂直に配向させることで、配向膜に平行な面内の一方向の屈折率（２１ｘ）が小さな値となり、それに垂直な方向の面内の屈折率（２１ｙ）と光学的異方性層の厚み方向の屈折率（２１ｚ）は、大きな値となる。そのため、屈折率楕円体（２１）は、図２に示すような円盤を立てた形状になる。
以上の関係から、液晶セル（１）に生じたレターデーションを、光学補償シート（２）により相殺することができる。すなわち、棒状液晶性分子の屈折率（１３ｘ、１３ｙ、１３ｚ）、ディスコティック液晶性分子の屈折率（２１ｘ、２１ｙ、２１ｚ）、ディレクターの方向が同じである棒状液晶性分子層の厚み（１３ｔ）およびディスコティック液晶性分子層の厚み（２１ｔ）を、以下の式を満足するように液晶表示装置を設計すれば、液晶セルの角度依存性を解消できる。
│（１３ｘ−１３ｙ）×１３ｔ│＝│（２１ｘ−２１ｙ）×２１ｔ│
│（１３ｘ−１３ｚ）×１３ｔ│＝│（２１ｘ−２１ｚ）×２１ｔ│
【００１９】
図３は、ＳＴＮ型液晶表示装置の層構成を示す模式図である。
図３の（ａ）に示す液晶表示装置は、バックライト（ＢＬ）側から順に、下偏光板（３ａ）、下光学補償シート（２ａ）、ＳＴＮ型液晶セル（１）、そして上偏光板（３ｂ）の順に配置されている。
図３の（ｂ）に示す液晶表示装置は、バックライト（ＢＬ）側から順に、下偏光板（３ａ）、下光学補償シート（２ａ）、上光学補償シート（２ｂ）、ＳＴＮ型液晶セル（１）、そして上偏光板（３ｂ）の順に配置されている。
図３の（ｃ）に示す液晶表示装置は、バックライト（ＢＬ）側から順に、下偏光板（３ａ）、ＳＴＮ型液晶セル（１）、上光学補償シート（２ｂ）、そして上偏光板（３ｂ）の順に配置されている。
図３の（ｄ）に示す液晶表示装置は、バックライト（ＢＬ）側から順に、下偏光板（３ａ）、ＳＴＮ型液晶セル（１）、下光学補償シート（２ａ）、上光学補償シート（２ｂ）、そして上偏光板（３ｂ）の順に配置されている。
図３の（ｅ）に示す液晶表示装置は、バックライト（ＢＬ）側から順に、下偏光板（３ａ）、下光学補償シート（２ａ）、ＳＴＮ型液晶セル（１）、上光学補償シート（２ｂ）、そして上偏光板（３ｂ）の順に配置されている。
【００２０】
図３には、矢印として、下偏光板（３ａ）の透過軸（ＴＡａ）、下光学補償シート（２ａ）の配向膜近傍のディスコティック液晶性分子の円盤面の法線（ディレクター）方向（ＤＤａ）、下光学補償シート（２ａ）の液晶セル近傍のディスコティック液晶性分子の円盤面の法線（ディレクター）方向（ＤＤｂ）、液晶セル（１）の下配向膜のラビング方向（ＲＤａ）、液晶セル（１）の上配向膜のラビング方向（ＲＤｂ）、上光学補償シート（２ａ）の液晶セル近傍のディスコティック液晶性分子の円盤面の法線（ディレクター）方向（ＤＤｃ）、上光学補償シート（２ａ）の配向膜近傍のディスコティック液晶性分子の円盤面の法線（ディレクター）方向（ＤＤｄ）、および上偏光板（３ｂ）の透過軸（ＴＡｂ）を示した。それぞれの正確な角度については、図４および図５において説明する。
【００２１】
図４は、ＳＴＮ型液晶表示装置の各要素について、好ましい光学的方向を示す平面図である。図４は、正面コントラストを重視した配置である。
図４の（ａ）は、図３の（ａ）に示すように、下偏光板とＳＴＮ型液晶セルとの間に光学補償シートを一枚有する場合である。
図４の（ｂ）は、図３の（ｂ）に示すように、下偏光板とＳＴＮ型液晶セルとの間に光学補償シートを二枚有する場合である。
図４の（ｃ）は、図３の（ｃ）に示すように、ＳＴＮ型液晶セルと上偏光板との間に光学補償シートを一枚有する場合である。
図４の（ｄ）は、図３の（ｄ）に示すように、ＳＴＮ型液晶セルと上偏光板との間に光学補償シートを二枚有する場合である。
図４の（ｅ）は、図３の（ｅ）に示すように、下偏光板とＳＴＮ型液晶セルとの間に光学補償シートを一枚およびＳＴＮ型液晶セルと上偏光板との間に光学補償シートを一枚の合計二枚有する場合である。
Ｘは基準（０゜）となる方向であり、それぞれの矢印の意味は、図３で説明した通りである。なお、下偏光板の透過軸（ＴＡａ）と上偏光板の透過軸（ＴＡｂ）とを入れ替えた配置にしてもよい。
【００２２】
図５は、ＳＴＮ型液晶表示装置の各要素について、別の好ましい光学的方向を示す平面図である。図５は、色味を重視した配置である。
図５の（ａ）は、図３の（ａ）に示すように、下偏光板とＳＴＮ型液晶セルとの間に光学補償シートを一枚有する場合である。
図５の（ｂ）は、図３の（ｂ）に示すように、下偏光板とＳＴＮ型液晶セルとの間に光学補償シートを二枚有する場合である。
図５の（ｃ）は、図３の（ｃ）に示すように、ＳＴＮ型液晶セルと上偏光板との間に光学補償シートを一枚有する場合である。
図５の（ｄ）は、図３の（ｄ）に示すように、ＳＴＮ型液晶セルと上偏光板との間に光学補償シートを二枚有する場合である。
図５の（ｅ）は、図３の（ｅ）に示すように、下偏光板とＳＴＮ型液晶セルとの間に光学補償シートを一枚およびＳＴＮ型液晶セルと上偏光板との間に光学補償シートを一枚の合計二枚有する場合である。
Ｘは基準（０゜）となる方向であり、それぞれの矢印の意味は、図３で説明した通りである。なお、下偏光板の透過軸（ＴＡａ）と上偏光板の透過軸（ＴＡｂ）とを入れ替えた配置にしてもよい。
【００２３】
［支持体］
支持体としては、透明で光学的異方性が小さいポリマーフイルムを用いることが好ましい。支持体が透明であるとは、光透過率が８０％以上であることを意味する。光学的異方性が小さいとは、具体的には、面内レターデーション（Ｒｅ）が２０ｎｍ以下であることが好ましく、１０ｎｍ以下であることがさらに好ましく、５ｎｍ以下であることが最も好ましい。また、厚み方向のレターデーション（Ｒth）は、１００ｎｍ以下であることが好ましく、５０ｎｍ以下であることがさらに好ましく、３０ｎｍ以下であることが最も好ましい。面内レターデーション（Ｒｅ）と厚み方向のレターデーション（Ｒth）は、それぞれ下記式で定義される。
Ｒｅ＝（ｎｘ−ｎｙ）×ｄ
Ｒth＝［｛（ｎｘ＋ｎｙ）／２｝−ｎｚ］×ｄ
式中、ｎｘおよびｎｙは、透明支持体の面内屈折率であり、ｎｚは透明支持体の厚み方向の屈折率であり、そしてｄは透明支持体の厚さである。
【００２４】
ポリマーの例には、セルロースエステル、ポリカーボネート、ポリスルホン、ポリエーテルスルホン、ポリアクリレートおよびポリメタクリレートが含まれる。セルロースエステルが好ましく、アセチルセルロースがさらに好ましく、トリアセチルセルロースが最も好ましい。ポリマーフイルムは、ソルベントキャスト法により形成することが好ましい。
透明支持体の厚さは、２０乃至５００μｍであることが好ましく、５０乃至２００μｍであることがさらに好ましい。
透明支持体とその上に設けられる層（接着層、垂直配向膜あるいは光学的異方性層）との接着を改善するため、透明支持体に表面処理（例、グロー放電処理、コロナ放電処理、紫外線（ＵＶ）処理、火炎処理）を実施してもよい。透明支持体の上に、接着層（下塗り層）を設けてもよい。
【００２５】
［配向膜］
配向膜は、下記式（Ｉ）で表される繰り返し単位と、下記式（II）または下記（III)で表される繰り返し単位とを含むアクリル酸コポリマー（式（Ｉ）におけるＲ1 が水素原子）またはメタクリル酸コポリマー（式（Ｉ）におけるＲ1 がメチル）からなる。
本発明者の研究によれば、液晶性分子（特にディスコティック液晶性分子）を実質的に垂直に配向させるためには、配向膜に含まれるポリマーの側鎖の機能が重要である。具体的には、ポリマーの官能基により配向膜の表面エネルギーを低下させ、これにより液晶性分子を立てた状態にする。配向膜の表面エネルギーを低下させる官能基としては、炭素原子数が１０乃至１００の炭化水素基またはフッ素原子置換炭化水素基（式（II）におけるＲ0 ）、あるいは主鎖に直結している環状基（式（III)におけるＣｙ）が有効である。これらの官能基を配向膜の表面に存在させるために、ポリマーの側鎖末端に炭化水素基またはフッ素原子置換炭化水素基を導入するか、環状基を主鎖に直結させる。
【００２６】
【化７】
0004255204.tif 000003
【００２７】
式（Ｉ）において、Ｒ1 は、水素原子（アクリル酸コポリマー）またはメチル（メタクリル酸コポリマー）である。
式（Ｉ）において、Ｍは、プロトン、アルカリ金属（例、Ｎａ、Ｋ）イオンまたはアンモニウムイオンである。アンモニウムイオンは、有機基（例、メチル）により置換（１級〜４級）されていてもよい。アンモニウムイオンの例には、ＮＨ4 、ＮＨ3 ＣＨ3 、ＮＨ2 （ＣＨ3 ）2 、ＮＨ（ＣＨ3 ）3 およびＮ（ＣＨ3 ）4 が含まれる。
式（Ｉ）のＣＯＯＭが、このような親水性基であることによって、（メタ）アクリル酸コポリマーは水溶性を示す。よって、水性溶媒を用いて配向膜を形成することができる。
式（Ｉ）において、ｍは、１０乃至９９モル％である。ｍは、１０乃至９５モル％であることが好ましく、２５乃至９０モル％であることがさらに好ましい。
【００２８】
式（II）において、Ｒ2 は、水素原子、ハロゲン原子または炭素原子数が１乃至６のアルキル基である。Ｒ2 は、水素原子または炭素原子数が１乃至６のアルキル基であることが好ましく、水素原子、メチルまたはエチルであることがさらに好ましく、水素原子またはメチルであることが最も好ましい。
【００２９】
式（II）において、Ｌ0 は、−Ｏ−、−ＣＯ−、−ＮＨ−、−ＳＯ2 −、アルキレン基、アルケニレン基、アリーレン基およびそれらの組み合わせからなる群より選ばれる二価の連結基である。Ｌ0 は、−ＣＯ−Ｌ00−である（−ＣＯ−が主鎖に結合し、Ｌ00は、−Ｏ−、−ＣＯ−、−ＮＨ−、−ＳＯ2 −、アルキレン基、アルケニレン基、アリーレン基およびそれらの組み合わせからなる群より選ばれる二価の連結基である）ことが特に好ましい。
【００３０】
Ｌ0 は、−ＣＯ−Ｏ−、−ＣＯ−Ｏ−アルキレン基−、−ＣＯ−Ｏ−アルキレン基−アルケニレン基−、−ＣＯ−Ｏ−アルキレン基−アリーレン基−、−ＣＯ−Ｏ−アルキレン基−Ｏ−、−ＣＯ−Ｏ−アルキレン基−Ｏ−ＣＯ−、−ＣＯ−Ｏ−アルキレン基−ＮＨ−ＳＯ2 −アリーレン基−Ｏ−、−ＣＯ−Ｏ−アルキレン基−Ｏ−ＣＯ−アルキレン基−Ｏ−、−ＣＯ−Ｏ−アルキレン基−ＣＯ−ＮＨ−、−ＣＯ−Ｏ−アルキレン基−ＮＨ−ＳＯ2 −、−ＣＯ−Ｏ−アルキレン基−Ｏ−ＣＯ−アリーレン基−、−ＣＯ−ＮＨ−、−ＣＯ−ＮＨ−アリーレン基−、−ＣＯ−ＮＨ−アリーレン基−ＣＯ−Ｏ−、−ＣＯ−Ｏ−アリーレン基−Ｏ−ＣＯ−アルキレン基−Ｏ−アリーレン基−、−ＣＯ−Ｏ−アリーレン基−、−ＣＯ−ＮＨ−アリーレン基−ＮＨ−ＣＯ−、−ＣＯ−ＮＨ−アリーレン基−Ｏ−、−ＣＯ−Ｏ−アルキレン基−ＣＯ−Ｏ−、−ＣＯ−Ｏ−アルキレン基−ＣＯ−、−ＣＯ−Ｏ−アリーレン基−ＣＯ−Ｏ−または−ＣＯ−ＮＨ−アルキレン基−ＮＨ−ＣＯ−Ｏ−であることが好ましく、−ＣＯ−Ｏ−、−ＣＯ−Ｏ−アルキレン基−ＮＨ−ＳＯ2 −アリーレン基−Ｏ−、−ＣＯ−ＮＨ−、−ＣＯ−ＮＨ−アリーレン基−Ｏ−、−ＣＯ−Ｏ−アルキレン基−、−ＣＯ−Ｏ−アルキレン基−アリーレン基−または−ＣＯ−Ｏ−アルキレン基−Ｏ−ＣＯ−アリーレン基−であることがさらに好ましく、−ＣＯ−Ｏ−または−ＣＯ−ＮＨ−であることが最も好ましい。なお、これらの連結基は、左側が主鎖に結合し、右側がＲ0 に結合する。
【００３１】
上記アルキレン基は、分岐または環状構造を有していてもよい。アルキレン基の炭素原子数は、１乃至３０であることが好ましく、１乃至１５であることがさらに好ましく、１乃至１２であることが最も好ましい。
上記アルケニレン基は、分岐または環状構造を有していてもよい。アルキレン基の炭素原子数は、２乃至３０であることが好ましく、２乃至１６であることがさらに好ましく、２乃至４であることが最も好ましい。
上記アリーレン基は、フェニレンまたはナフチレンであることが好ましく、フェニレンであることがさらに好ましく、ｐ−フェニレンであることが最も好ましい。アリーレン基は、置換基を有していてもよい。アリーレン基の置換基の例には、ハロゲン原子、カルボキシル、シアノ、ニトロ、カルバモイル、スルファモイル、アルキル基、シクロアルキル基、アルコキシ基、アルキルチオ基、アシル基、アシルオキシ基、アルキル置換カルバモイル基、アルキル置換スルファモイル基、アミド基、スルホンアミド基およびアルキルスルホニル基が含まれる。
【００３２】
式（II）において、Ｒ0 は、炭素原子数が１０乃至１００の炭化水素基または炭素原子数が１乃至１００のフッ素原子置換炭化水素基である。
炭化水素基は、脂肪族基、芳香族基またはそれらの組み合わせである。脂肪族基は、環状、分岐状あるいは直鎖状のいずれでもよい。脂肪族基は、アルキル基（シクロアルキル基であってもよい）またはアルケニル基（シクロアルケニル基であってもよい）であることが好ましい。炭化水素基は、ハロゲン原子のような強い親水性を示さない置換基を有していてもよい。炭化水素基の炭素原子数は、１０乃至８０であることが好ましく、１０乃至６０であることがさらに好ましく、１０乃至４０であることが最も好ましい。
【００３３】
炭化水素基は、ステロイド構造を有することが好ましい。ステロイド構造には、配向膜の表面エネルギーを低下させる機能に加えて、排除体積効果もある。排除体積効果を配向膜に付与すると、表面エネルギーの低下効果と相乗して、液晶性分子を立てた状態にする。本明細書においてステロイド基とは、シクロペンタノヒドロフェナントレン環基またはその環の結合の一部が二重結合となっている環基を意味する。ステロイド基を有する炭化水素基の炭素原子数は、１８乃至１００であることが好ましく、１９乃至６０であることがさらに好ましく、２０乃至４０であることが最も好ましい。
また、炭化水素基は、少なくとも二個の芳香族環または芳香族性複素環を含むことも好ましい。少なくとも二個の芳香族環または芳香族性複素環を含む炭化水素基およびそれを側鎖に有する繰り返し単位については後述する。
【００３４】
フッ素原子置換炭化水素基の炭化水素基は、脂肪族基、芳香族基またはそれらの組み合わせである。脂肪族基は、環状、分岐状あるいは直線状のいずれでもよい。脂肪族基は、アルキル基（シクロアルキル基であってもよい）またはアルケニル基（シクロアルケニル基であってもよい）であることが好ましい。脂肪族基は、フッ素原子以外にも、他のハロゲン原子のような強い親水性を示さない置換基を有していてもよい。
フッ素原子置換炭化水素基の炭素原子数は、５乃至８０であることが好ましく、１０乃至６０であることがさらに好ましく、１０乃至４０であることが最も好ましい。炭化水素基の水素原子がフッ素原子で置換されている割合は、５０乃至１００モル％であることが好ましく、７０乃至１００モル％であることがより好ましく、８０乃至１００モル％であることがさらに好ましく、９０乃至１００モル％であることが最も好ましい。
【００３５】
式（II）において、ｎは、１乃至９０モル％である。ｎは、５乃至８０モル％であることが好ましく、１０乃至７０モル％であることがさらに好ましい。
以下に、Ｒ0 が炭素原子数が１０乃至１００の炭化水素基（少なくとも二個の芳香族環または芳香族性複素環を含む炭化水素基を除く）である式（II）で表される繰り返し単位（ＨｙＣ）の例を示す。
【００３６】
【化８】
0004255204.tif 000004
【００３７】
【化９】
0004255204.tif 000005
【００３８】
【化１０】
0004255204.tif 000006
【００３９】
【化１１】
0004255204.tif 000007
【００４０】
【化１２】
0004255204.tif 000008
【００４１】
【化１３】
0004255204.tif 000009
【００４２】
【化１４】
0004255204.tif 000010
【００４３】
【化１５】
0004255204.tif 000011
【００４４】
【化１６】
0004255204.tif 000012
【００４５】
【化１７】
0004255204.tif 000013
【００４６】
【化１８】
0004255204.tif 000014
【００４７】
【化１９】
0004255204.tif 000015
【００４８】
【化２０】
0004255204.tif 000016
【００４９】
【化２１】
0004255204.tif 000017
【００５０】
【化２２】
0004255204.tif 000018
【００５１】
【化２３】
0004255204.tif 000019
【００５２】
【化２４】
0004255204.tif 000020
【００５３】
【化２５】
0004255204.tif 000021
【００５４】
【化２６】
0004255204.tif 000022
【００５５】
【化２７】
0004255204.tif 000023
【００５６】
【化２８】
0004255204.tif 000024
【００５７】
【化２９】
0004255204.tif 000025
【００５８】
以下に、Ｒ0 が炭素原子数が１０乃至１００の炭化水素基（少なくとも二個の芳香族環または芳香族性複素環を含む炭化水素基を除く）である式（II）で表される繰り返し単位（ＨｙＣ）を含む（メタ）アクリル酸コポリマーの例を示す。ＡＡはアクリル酸から誘導される繰り返し単位であり、ＭＡはメタクリル酸から誘導される繰り返し単位である。繰り返し単位の割合は、モル％である。
【００５９】
ＰＡ１：−（ＡＡ）６０−（ＨｙＣ１）４０−
ＰＡ２：−（ＡＡ）７０−（ＨｙＣ１）３０−
ＰＡ３：−（ＡＡ）６０−（ＨｙＣ２）４０−
ＰＡ４：−（ＡＡ）７５−（ＨｙＣ２）２５−
ＰＡ５：−（ＡＡ）６５−（ＨｙＣ３）３５−
ＰＡ６：−（ＡＡ）８０−（ＨｙＣ３）３０−
ＰＡ７：−（ＡＡ）６０−（ＨｙＣ４）４０−
ＰＡ８：−（ＡＡ）７０−（ＨｙＣ４）３０−
ＰＡ９：−（ＡＡ）７０−（ＨｙＣ５）３０−
ＰＡ１０：−（ＡＡ）８０−（ＨｙＣ５）２０−
ＰＡ１１：−（ＡＡ）６０−（ＨｙＣ６）４０−
ＰＡ１２：−（ＡＡ）７０−（ＨｙＣ６）３０−
ＰＡ１３：−（ＡＡ）６０−（ＨｙＣ７）４０−
ＰＡ１４：−（ＡＡ）７０−（ＨｙＣ７）３０−
ＰＡ１５：−（ＡＡ）６０−（ＨｙＣ８）４０−
ＰＡ１６：−（ＡＡ）８５−（ＨｙＣ８）１５−
ＰＡ１７：−（ＡＡ）６０−（ＨｙＣ９）４０−
ＰＡ１８：−（ＡＡ）７０−（ＨｙＣ９）３０−
ＰＡ１９：−（ＡＡ）６０−（ＨｙＣ１０）４０−
ＰＡ２０：−（ＡＡ）７０−（ＨｙＣ１０）３０−
【００６０】
ＰＡ２１：−（ＡＡ）６０−（ＨｙＣ１１）４０−
ＰＡ２２：−（ＡＡ）８５−（ＨｙＣ１１）１５−
ＰＡ２３：−（ＡＡ）６０−（ＨｙＣ１２）４０−
ＰＡ２４：−（ＡＡ）５０−（ＨｙＣ１２）５０−
ＰＡ２５：−（ＡＡ）６０−（ＨｙＣ１３）４０−
ＰＡ２６：−（ＡＡ）５０−（ＨｙＣ１３）５０−
ＰＡ２７：−（ＡＡ）６０−（ＨｙＣ１４）４０−
ＰＡ２８：−（ＡＡ）７０−（ＨｙＣ１４）３０−
ＰＡ２９：−（ＡＡ）５０−（ＨｙＣ１５）５０−
ＰＡ３０：−（ＡＡ）６０−（ＨｙＣ１５）４０−
ＰＡ３１：−（ＡＡ）８０−（ＨｙＣ１６）２０−
ＰＡ３２：−（ＡＡ）７０−（ＨｙＣ１６）３０−
ＰＡ３３：−（ＡＡ）８５−（ＨｙＣ１７）１５−
ＰＡ３４：−（ＡＡ）７０−（ＨｙＣ１７）３０−
ＰＡ３５：−（ＡＡ）６０−（ＨｙＣ１８）４０−
ＰＡ３６：−（ＡＡ）７０−（ＨｙＣ１８）３０−
ＰＡ３７：−（ＡＡ）８０−（ＨｙＣ１９）２０−
ＰＡ３８：−（ＡＡ）７０−（ＨｙＣ１９）３０−
ＰＡ３９：−（ＡＡ）６０−（ＨｙＣ２０）４０−
ＰＡ４０：−（ＡＡ）７０−（ＨｙＣ２０）３０−
【００６１】
ＰＡ４１：−（ＡＡ）６０−（ＨｙＣ２１）４０−
ＰＡ４２：−（ＡＡ）７０−（ＨｙＣ２１）３０−
ＰＡ４３：−（ＡＡ）６０−（ＨｙＣ２２）４０−
ＰＡ４４：−（ＡＡ）７０−（ＨｙＣ２２）３０−
ＰＡ４５：−（ＡＡ）９０−（ＨｙＣ２３）１０−
ＰＡ４６：−（ＡＡ）８０−（ＨｙＣ２３）２０−
ＰＡ４７：−（ＡＡ）９０−（ＨｙＣ２４）１０−
ＰＡ４８：−（ＡＡ）８０−（ＨｙＣ２４）２０−
ＰＡ４９：−（ＡＡ）８５−（ＨｙＣ２５）１５−
ＰＡ５０：−（ＡＡ）７０−（ＨｙＣ２５）３０−
ＰＡ５１：−（ＡＡ）６０−（ＨｙＣ２６）４０−
ＰＡ５２：−（ＡＡ）７０−（ＨｙＣ２６）３０−
ＰＡ５３：−（ＡＡ）６５−（ＨｙＣ２７）３５−
ＰＡ５４：−（ＡＡ）６０−（ＨｙＣ２７）４０−
ＰＡ５５：−（ＡＡ）７５−（ＨｙＣ２８）２５−
ＰＡ５６：−（ＡＡ）６０−（ＨｙＣ２８）４０−
ＰＡ５７：−（ＡＡ）６０−（ＨｙＣ２９）４０−
ＰＡ５８：−（ＡＡ）７０−（ＨｙＣ２９）３０−
ＰＡ５９：−（ＡＡ）６０−（ＨｙＣ３０）４０−
ＰＡ６０：−（ＡＡ）７０−（ＨｙＣ３０）３０−
【００６２】
ＰＡ６１：−（ＡＡ）６０−（ＨｙＣ３１）４０−
ＰＡ６２：−（ＡＡ）７０−（ＨｙＣ３１）３０−
ＰＡ６３：−（ＡＡ）８０−（ＨｙＣ３２）２０−
ＰＡ６４：−（ＡＡ）７０−（ＨｙＣ３２）３０−
ＰＡ６５：−（ＡＡ）８０−（ＨｙＣ３３）２０−
ＰＡ６６：−（ＡＡ）７０−（ＨｙＣ３３）３０−
ＰＡ６７：−（ＡＡ）６０−（ＨｙＣ３４）４０−
ＰＡ６８：−（ＡＡ）７０−（ＨｙＣ３４）３０−
ＰＡ６９：−（ＡＡ）９０−（ＨｙＣ３５）１０−
ＰＡ７０：−（ＡＡ）８０−（ＨｙＣ３５）２０−
ＰＡ７１：−（ＡＡ）６０−（ＨｙＣ３６）４０−
ＰＡ７２：−（ＡＡ）５０−（ＨｙＣ３６）５０−
ＰＡ７３：−（ＡＡ）６０−（ＨｙＣ３７）４０−
ＰＡ７４：−（ＡＡ）７０−（ＨｙＣ３７）３０−
ＰＡ７５：−（ＡＡ）９０−（ＨｙＣ３８）１０−
ＰＡ７６：−（ＡＡ）８０−（ＨｙＣ３８）２０−
ＰＡ７７：−（ＡＡ）６０−（ＨｙＣ３９）４０−
ＰＡ７８：−（ＡＡ）７０−（ＨｙＣ３９）３０−
ＰＡ７９：−（ＡＡ）８０−（ＨｙＣ４０）２０−
ＰＡ８０：−（ＡＡ）７０−（ＨｙＣ４０）３０−
【００６３】
ＰＡ８１：−（ＡＡ）６０−（ＨｙＣ４１）４０−
ＰＡ８２：−（ＡＡ）７０−（ＨｙＣ４１）３０−
ＰＡ８３：−（ＡＡ）６０−（ＨｙＣ４２）４０−
ＰＡ８４：−（ＡＡ）７０−（ＨｙＣ４２）３０−
ＰＡ８５：−（ＭＡ）７０−（ＨｙＣ１）３０−
ＰＡ８６：−（ＭＡ）６０−（ＨｙＣ２）４０−
ＰＡ８７：−（ＭＡ）７０−（ＨｙＣ３）３０−
ＰＡ８８：−（ＭＡ）６０−（ＨｙＣ４）４０−
ＰＡ８９：−（ＭＡ）７０−（ＨｙＣ５）３０−
ＰＡ９０：−（ＭＡ）６０−（ＨｙＣ６）４０−
ＰＡ９１：−（ＭＡ）７０−（ＨｙＣ７）３０−
ＰＡ９２：−（ＭＡ）６０−（ＨｙＣ８）４０−
ＰＡ９３：−（ＭＡ）７０−（ＨｙＣ９）３０−
ＰＡ９４：−（ＭＡ）６０−（ＨｙＣ１０）４０−
ＰＡ９５：−（ＭＡ）７０−（ＨｙＣ１１）３０−
ＰＡ９６：−（ＭＡ）６０−（ＨｙＣ１２）４０−
ＰＡ９７：−（ＭＡ）７０−（ＨｙＣ１３）３０−
ＰＡ９８：−（ＭＡ）６０−（ＨｙＣ１４）４０−
ＰＡ９９：−（ＭＡ）７０−（ＨｙＣ１５）３０−
ＰＡ１００：−（ＭＡ）６０−（ＨｙＣ１６）４０−
【００６４】
ＰＡ１０１：−（ＭＡ）７０−（ＨｙＣ１７）３０−
ＰＡ１０２：−（ＭＡ）６０−（ＨｙＣ１８）４０−
ＰＡ１０３：−（ＭＡ）７０−（ＨｙＣ１９）３０−
ＰＡ１０４：−（ＭＡ）６０−（ＨｙＣ２０）４０−
ＰＡ１０５：−（ＭＡ）６０−（ＨｙＣ２１）４０−
ＰＡ１０６：−（ＭＡ）６０−（ＨｙＣ２２）４０−
ＰＡ１０７：−（ＭＡ）６０−（ＨｙＣ２３）４０−
ＰＡ１０８：−（ＭＡ）６０−（ＨｙＣ２４）４０−
ＰＡ１０９：−（ＭＡ）６０−（ＨｙＣ２５）４０−
ＰＡ１１０：−（ＭＡ）６０−（ＨｙＣ２６）４０−
ＰＡ１１１：−（ＭＡ）６０−（ＨｙＣ２７）４０−
ＰＡ１１２：−（ＭＡ）６０−（ＨｙＣ２８）４０−
ＰＡ１１３：−（ＭＡ）６０−（ＨｙＣ２９）４０−
ＰＡ１１４：−（ＭＡ）６０−（ＨｙＣ３０）４０−
ＰＡ１１５：−（ＭＡ）６０−（ＨｙＣ３１）４０−
ＰＡ１１６：−（ＭＡ）６０−（ＨｙＣ３２）４０−
ＰＡ１１７：−（ＭＡ）６０−（ＨｙＣ３３）４０−
ＰＡ１１８：−（ＭＡ）６０−（ＨｙＣ３４）４０−
ＰＡ１１９：−（ＭＡ）６０−（ＨｙＣ３５）４０−
ＰＡ１２０：−（ＭＡ）６０−（ＨｙＣ３６）４０−
ＰＡ１２１：−（ＭＡ）６０−（ＨｙＣ３７）４０−
ＰＡ１２２：−（ＭＡ）６０−（ＨｙＣ３８）４０−
ＰＡ１２３：−（ＭＡ）６０−（ＨｙＣ３９）４０−
ＰＡ１２４：−（ＭＡ）６０−（ＨｙＣ４０）４０−
ＰＡ１２５：−（ＭＡ）６０−（ＨｙＣ４１）４０−
ＰＡ１２６：−（ＭＡ）６０−（ＨｙＣ４２）４０−
【００６５】
以下に、Ｒ0 が炭素原子数が１乃至１００のフッ素原子置換炭化水素基である式（II）で表される繰り返し単位（ＦＲＵ）の例を示す。
【００６６】
【化３０】
0004255204.tif 000026
【００６７】
【化３１】
0004255204.tif 000027
【００６８】
【化３２】
0004255204.tif 000028
【００６９】
【化３３】
0004255204.tif 000029
【００７０】
【化３４】
0004255204.tif 000030
【００７１】
【化３５】
0004255204.tif 000031
【００７２】
【化３６】
0004255204.tif 000032
【００７３】
【化３７】
0004255204.tif 000033
【００７４】
【化３８】
0004255204.tif 000034
【００７５】
【化３９】
0004255204.tif 000035
【００７６】
以下に、Ｒ0 が１乃至１００のフッ素原子置換炭化水素基である式（II）で表される繰り返し単位（ＦＲＵ）を含む（メタ）アクリル酸コポリマーの例を示す。ＡＡはアクリル酸から誘導される繰り返し単位であり、ＭＡはメタクリル酸から誘導される繰り返し単位である。繰り返し単位の割合は、モル％である。
【００７７】
ＰＡ２０１：−（ＡＡ）６０−（ＦＲＵ１）４０−
ＰＡ２０２：−（ＡＡ）７０−（ＦＲＵ１）３０−
ＰＡ２０３：−（ＡＡ）６０−（ＦＲＵ２）４０−
ＰＡ２０４：−（ＡＡ）７０−（ＦＲＵ２）３０−
ＰＡ２０５：−（ＡＡ）７０−（ＦＲＵ３）３０−
ＰＡ２０６：−（ＡＡ）８０−（ＦＲＵ３）２０−
ＰＡ２０７：−（ＡＡ）７０−（ＦＲＵ４）３０−
ＰＡ２０８：−（ＡＡ）８０−（ＦＲＵ４）２０−
ＰＡ２０９：−（ＡＡ）６０−（ＦＲＵ５）４０−
ＰＡ２１０：−（ＡＡ）７０−（ＦＲＵ５）３０−
ＰＡ２１１：−（ＡＡ）６０−（ＦＲＵ６）４０−
ＰＡ２１２：−（ＡＡ）７０−（ＦＲＵ６）３０−
ＰＡ２１３：−（ＡＡ）６０−（ＦＲＵ７）４０−
ＰＡ２１４：−（ＡＡ）７０−（ＦＲＵ７）３０−
ＰＡ２１５：−（ＡＡ）６０−（ＦＲＵ８）４０−
ＰＡ２１６：−（ＡＡ）５０−（ＦＲＵ８）５０−
ＰＡ２１７：−（ＡＡ）６０−（ＦＲＵ９）４０−
ＰＡ２１８：−（ＡＡ）７０−（ＦＲＵ９）３０−
ＰＡ２１９：−（ＡＡ）６０−（ＦＲＵ１０）４０−
ＰＡ２２０：−（ＡＡ）７０−（ＦＲＵ１０）３０−
【００７８】
ＰＡ２２１：−（ＡＡ）６０−（ＦＲＵ１１）４０−
ＰＡ２２２：−（ＡＡ）５０−（ＦＲＵ１１）５０−
ＰＡ２２３：−（ＡＡ）６０−（ＦＲＵ１２）４０−
ＰＡ２２４：−（ＡＡ）７０−（ＦＲＵ１２）３０−
ＰＡ２２５：−（ＡＡ）８０−（ＦＲＵ１３）２０−
ＰＡ２２６：−（ＡＡ）７５−（ＦＲＵ１３）２５−
ＰＡ２２７：−（ＡＡ）６０−（ＦＲＵ１４）４０−
ＰＡ２２８：−（ＡＡ）７０−（ＦＲＵ１４）３０−
ＰＡ２２９：−（ＡＡ）８５−（ＦＲＵ１５）１５−
ＰＡ２３０：−（ＡＡ）７５−（ＦＲＵ１５）２５−
ＰＡ２３１：−（ＡＡ）６０−（ＦＲＵ１６）４０−
ＰＡ２３２：−（ＡＡ）７０−（ＦＲＵ１６）３０−
ＰＡ２３３：−（ＡＡ）６０−（ＦＲＵ１７）４０−
ＰＡ２３４：−（ＡＡ）７０−（ＦＲＵ１７）３０−
ＰＡ２３５：−（ＡＡ）６０−（ＦＲＵ１８）４０−
ＰＡ２３６：−（ＡＡ）５０−（ＦＲＵ１８）５０−
ＰＡ２３７：−（ＡＡ）６０−（ＦＲＵ１９）４０−
ＰＡ２３８：−（ＡＡ）７０−（ＦＲＵ１９）３０−
ＰＡ２３９：−（ＡＡ）６０−（ＦＲＵ２０）４０−
ＰＡ２４０：−（ＡＡ）７０−（ＦＲＵ２０）３０−
【００７９】
ＰＡ２４１：−（ＭＡ）６０−（ＦＲＵ１）４０−
ＰＡ２４２：−（ＭＡ）６０−（ＦＲＵ２）４０−
ＰＡ２４３：−（ＭＡ）６０−（ＦＲＵ３）４０−
ＰＡ２４４：−（ＭＡ）６０−（ＦＲＵ４）４０−
ＰＡ２４５：−（ＭＡ）６０−（ＦＲＵ５）４０−
ＰＡ２４６：−（ＭＡ）６０−（ＦＲＵ６）４０−
ＰＡ２４７：−（ＭＡ）６０−（ＦＲＵ７）４０−
ＰＡ２４８：−（ＭＡ）６０−（ＦＲＵ８）４０−
ＰＡ２４９：−（ＭＡ）６０−（ＦＲＵ９）４０−
ＰＡ２５０：−（ＭＡ）６０−（ＦＲＵ１０）４０−
ＰＡ２５１：−（ＭＡ）６０−（ＦＲＵ１１）４０−
ＰＡ２５２：−（ＭＡ）６０−（ＦＲＵ１２）４０−
ＰＡ２５３：−（ＭＡ）６０−（ＦＲＵ１３）４０−
ＰＡ２５４：−（ＭＡ）６０−（ＦＲＵ１４）４０−
ＰＡ２５５：−（ＭＡ）６０−（ＦＲＵ１５）４０−
ＰＡ２５６：−（ＭＡ）６０−（ＦＲＵ１６）４０−
ＰＡ２５７：−（ＭＡ）６０−（ＦＲＵ１７）４０−
ＰＡ２５８：−（ＭＡ）６０−（ＦＲＵ１８）４０−
ＰＡ２５９：−（ＭＡ）６０−（ＦＲＵ１９）４０−
ＰＡ２６０：−（ＭＡ）６０−（ＦＲＵ２０）４０−
【００８０】
重合性基を（メタ）アクリル酸コポリマーに導入してもよい。重合性基を有する（メタ）アクリル酸コポリマーと重合性基を有する液晶性分子とを併用すると、（メタ）アクリル酸コポリマーと液晶性分子とを、液晶層と配向膜との界面を介して化学的に結合させることができる。これにより、配向膜を用いた液晶素子の耐久性を改善することができる。
重合性基は、後述する液晶性分子の重合性基（Ｑ）と重合反応させて、液晶性分子と（メタ）アクリル酸コポリマーとを、液晶層と液晶配向膜との界面を介して化学的に結合させる。従って、重合性基の種類は、後述する液晶性分子の重合性基（Ｑ）の種類に応じて決定する。液晶性分子の重合性基（Ｑ）は、後述するように、不飽和重合性基（後述する例示のＱ１〜Ｑ７）、エポキシ基（Ｑ８）またはアジリジニル基（Ｑ９）であることが好ましく、不飽和重合性基であることがさらに好ましく、エチレン性不飽和重合性基（Ｑ１〜Ｑ６）であることが最も好ましい。（メタ）アクリル酸コポリマーの重合性基も同様に、不飽和重合性基、エポキシ基またはアジリジニル基であることが好ましく、不飽和重合性基であることがさらに好ましく、エチレン性不飽和重合性基であることが最も好ましい。
【００８１】
主鎖と重合性基とは、直結せずに、連結基を介して連結することが好ましい。連結基の例には、−ＣＯ−、−ＣＯ−Ｏ−、−ＣＯ−ＮＨ−、−ＣＯ−ＮＨ−アルキレン基−、−ＣＯ−ＮＨ−アルキレン基−Ｏ−、−ＣＯ−ＮＨ−アルキレン基−ＣＯ−Ｏ−、−ＣＯ−ＮＨ−アルキレン基−Ｏ−ＣＯ−、−ＣＯ−ＮＨ−アルキレン基−ＣＯ−ＮＨ−、−ＣＯ−アルキレン基−Ｏ−ＣＯ−、−ＣＯ−アリーレン基−Ｏ−アルキレン基−Ｏ−ＣＯ−、−ＣＯ−アリーレン基−Ｏ−アルキレン基−Ｏ−、−ＣＯ−アリーレン基−Ｏ−アルキレン基−および−ＣＯ−アルキレン基−Ｏ−ＣＯ−が含まれる（左側が主鎖に結合し、右側が重合性基に結合する）。
上記アルキレン基は、分岐または環状構造を有していてもよい。アルキレン基の炭素原子数は、１乃至３０であることが好ましく、１乃至２０であることがより好ましく、１乃至１５であることがさらに好ましく、１乃至１２であることが最も好ましい。
上記アリーレン基は、フェニレンまたはナフチレンであることが好ましく、フェニレンであることがさらに好ましく、ｐ−フェニレンであることが最も好ましい。アリーレン基は、置換基を有していてもよい。アリーレン基の置換基の例には、ハロゲン原子（Ｆ、Ｃｌ、Ｂｒ）、カルボキシル、シアノ、ニトロ、カルバモイル、スルファモイル、アルキル基、シクロアルキル基、アルコキシ基、アルキルチオ基、アシル基、アシルオキシ基、アルキル置換カルバモイル基、アルキル置換スルファモイル基、アミド基、スルホンアミド基およびアルキルスルホニル基が含まれる。
【００８２】
上記アルキル基は、分岐を有していてもよい。アルキル基の炭素原子数は、１乃至２０であることが好ましく、１乃至１５であることがより好ましく、１乃至１０であることがさらに好ましく、１乃至６であることが最も好ましい。
上記シクロアルキル基は、シクロヘキシルであることが好ましい。
上記アルコキシ基は、分岐を有していてもよい。アルコキシ基の炭素原子数は、１乃至２０であることが好ましく、１乃至１５であることがより好ましく、１乃至１０であることがさらに好ましく、１乃至６であることが最も好ましい。
上記アルキルチオ基は、分岐を有していてもよい。アルキルチオ基の炭素原子数は、１乃至２０であることが好ましく、１乃至１５であることがより好ましく、１乃至１０であることがさらに好ましく、１乃至６であることが最も好ましい。
上記アシル基の炭素原子数は、２乃至２０であることが好ましく、２乃至１５であることがより好ましく、２乃至１０であることがさらに好ましく、２乃至６であることが最も好ましい。
上記アシルオキシ基の炭素原子数は、２乃至２０であることが好ましく、２乃至１５であることがより好ましく、２乃至１０であることがさらに好ましく、２乃至６であることが最も好ましい。
【００８３】
上記アルキル置換カルバモイル基の炭素原子数は、２乃至２０であることが好ましく、２乃至１５であることがより好ましく、２乃至１０であることがさらに好ましく、２乃至６であることが最も好ましい。アルキル置換カルバモイル基のアルキル部分は、さらに置換基（例、アルコキシ基）を有していてもよい。
上記アルキル置換スルファモイル基の炭素原子数は、２乃至２０であることが好ましく、２乃至１５であることがより好ましく、２乃至１０であることがさらに好ましく、２乃至６であることが最も好ましい。アルキル置換スルファモイル基のアルキル部分は、さらに置換基（例、アルコキシ基）を有していてもよい。上記アミド基の炭素原子数は、２乃至２０であることが好ましく、２乃至１５であることがより好ましく、２乃至１０であることがさらに好ましく、２乃至６であることが最も好ましい。
上記スルホンアミド基の炭素原子数は、１乃至２０であることが好ましく、１乃至１５であることがより好ましく、１乃至１０であることがさらに好ましく、１乃至６であることが最も好ましい。
上記アルキルスルホニル基の炭素原子数は、１乃至２０であることが好ましく、１乃至１５であることがより好ましく、１乃至１０であることがさらに好ましく、１乃至６であることが最も好ましい。アルキルスルホニル基のアルキル部分は、さらに置換基（例、アルコキシ基）を有していてもよい。
【００８４】
側鎖は、二以上の重合性基を有していてもよい。
重合性基は、側鎖に重合性基を有する繰り返し単位として（メタ）アクリル酸コポリマーに導入するか、あるいは、前記の炭化水素基またはフッ素原子置換炭化水素基を有する繰り返し単位に重合性基を導入する。側鎖に重合性基を有する繰り返し単位、そして炭化水素基またはフッ素原子置換炭化水素基と重合性基とを有する繰り返し単位の順に説明する。
側鎖に重合性基を有する繰り返し単位は、下記式（IV）で表されることが好ましい。
【００８５】
【化４０】
0004255204.tif 000036
【００８６】
式（IV）において、Ｒ3 は、水素原子またはメチルである。
式（IV）において、Ｌ11は、−ＮＨ−アルキレン基−Ｏ−ＣＯ−、−アルキレン基−Ｏ−ＣＯ−、−Ｏ−アルキレン基−Ｏ−ＣＯ−、−Ｏ−アリーレン基−Ｏ−アルキレン基−Ｏ−ＣＯ−、−Ｏ−アリーレン基−Ｏ−アルキレン基−、−Ｏ−アリーレン基−Ｏ−、−ＮＨ−アルキレン基−Ｏ−ＣＯ−、−ＮＨ−アルキレン基−Ｏ−および−ＮＨ−アルキレン基−からなる群より選ばれる連結基である。−ＮＨ−アルキレン基−Ｏ−ＣＯ−、−アルキレン基−Ｏ−ＣＯ−、−Ｏ−アルキレン基−Ｏ−ＣＯ−、−Ｏ−アリーレン基−Ｏ−アルキレン基−Ｏ−ＣＯ−、−Ｏ−アリーレン基−Ｏ−および−ＮＨ−アルキレン基−Ｏ−ＣＯ−が好ましく、−ＮＨ−アルキレン基−Ｏ−ＣＯ−が特に好ましい。
上記アルキレン基は、分岐または環状構造を有していてもよい。アルキレン基の炭素原子数は、１乃至３０であることが好ましく、１乃至２０であることがより好ましく、１乃至１５であることがさらに好ましく、１乃至１２であることが最も好ましい。
上記アリーレン基は、フェニレンまたはナフチレンであることが好ましく、フェニレンであることがさらに好ましく、ｐ−フェニレンであることが最も好ましい。アリーレン基は、置換基を有していてもよい。アリーレン基の置換基の例は、前述したアリーレン基の置換基の例と同様である。
式（IV）において、Ｑは、重合性基である。重合性基は、前述したように、液晶性分子の重合性基（Ｑ）と同様の基であることが好ましい。
以下に、側鎖に重合性基を有する繰り返し単位の例を示す。
【００８７】
【化４１】
0004255204.tif 000037
【００８８】
【化４２】
0004255204.tif 000038
【００８９】
【化４３】
0004255204.tif 000039
【００９０】
【化４４】
0004255204.tif 000040
【００９１】
【化４５】
0004255204.tif 000041
【００９２】
側鎖に重合性基を有する繰り返し単位を（メタ）アクリル酸コポリマーに導入する場合、（メタ）アクリル酸コポリマーは側鎖に重合性基を有する繰り返し単位を０．１乃至１０モル％含むことが好ましく、３乃至５モル％の範囲で含むことがさらに好ましい。
【００９３】
前記の炭化水素基またはフッ素原子置換炭化水素基を有する繰り返し単位に、上記の重合性基を導入することもできる。重合性基は、炭化水素基またはフッ素原子置換炭化水素基の置換基であることが好ましく、最も末端側の炭化水素基またはフッ素原子置換炭化水素基の置換基であることがさらに好ましい。
炭化水素基またはフッ素原子置換炭化水素基と重合性基とは、直結せずに、連結基を介して連結することが好ましい。連結基の例には、−Ｏ−、−ＣＯ−、−Ｏ−ＣＯ−、−ＣＯ−Ｏ−、−Ｏ−ＣＯ−Ｏ−、−ＣＯ−ＮＨ−、−ＳＯ2 −ＮＨ−、−ＮＨ−ＣＯ−、−ＮＨ−ＣＯ−Ｏ−、−ＮＨ−ＳＯ2 −、−アルキレン基−、−アルケニレン基−、−アルキニレン基−、−Ｏ−アルキレン基−および−アルキレン基−Ｏ−が含まれる（左側が炭化水素基に結合し、右側が重合性基に結合する）。
上記アルキレン基は、分岐または環状構造を有していてもよい。アルキレン基の炭素原子数は、１乃至３０であることが好ましく、１乃至２０であることがより好ましく、１乃至１５であることがさらに好ましく、１乃至１２であることが最も好ましい。
上記アルケニレン基およびアルキニレン基は、分岐または環状構造を有していてもよい。アルケニレン基およびアルキニレン基の炭素原子数は、２乃至３０であることが好ましく、２乃至２０であることがより好ましく、２乃至１５であることがさらに好ましく、２乃至１２であることが最も好ましい。
炭化水素基またはフッ素原子置換炭化水素基は、二以上の重合性基を置換基として有していてもよい。
【００９４】
側鎖に炭化水素基またはフッ素原子置換炭化水素基と重合性基とを有する繰り返し単位は、下記式（Ｖ）で表されることが好ましい。
【００９５】
【化４６】
0004255204.tif 000042
【００９６】
式（Ｖ）において、Ｒ4 は、水素原子またはメチルである。
式（Ｖ）において、Ｌ21は、−ＣＯ−、−ＳＯ2 −、−ＮＨ−、アルキレン基、アルケニレン基、アリーレン基およびそれらの組み合わせから選ばれる二価の連結基である。Ｌ21については、式（II）におけるＬ0 と同様である。
式（Ｖ）において、Ｌ22は、炭素原子数が１０乃至１００の二価の炭化水素基または炭素原子数が１乃至１００の二価のフッ素原子置換炭化水素基である。Ｌ22については、置換基としてｐ個の−Ｌ23−Ｑが結合していることを除き、式（II）におけるＲ0 と同様である。
式（Ｖ）において、Ｌ23は、単結合、−Ｏ−、−ＣＯ−、−Ｏ−ＣＯ−、−ＣＯ−Ｏ−、−Ｏ−ＣＯ−Ｏ−、−ＣＯ−ＮＨ−、−ＳＯ2 −ＮＨ−、−ＮＨ−ＣＯ−、−ＮＨ−ＣＯ−Ｏ−、−ＮＨ−ＳＯ2 −、−アルキレン基−、−アルケニレン基−、−アルキニレン基−、−Ｏ−アルキレン基−および−アルキレン基−Ｏ−からなる群より選ばれる連結基である。
上記アルキレン基、アルケニレン基およびアルキニレン基については、前述した通りである。
式（Ｖ）において、Ｑは、重合性基である。重合性基は、前述したように、液晶性分子の重合性基（Ｑ）と同様の基であることが好ましい。
式（Ｖ）において、ｐは、１、２または３である。ｐは、１または２であることが好ましく、１であることがさらに好ましい。
【００９７】
側鎖に炭素原子数が１０乃至１００の炭化水素基または炭素原子数が１０乃至１００のフッ素原子置換炭化水素基と重合性基とを有する繰り返し単位を用いる場合、（メタ）アクリル酸コポリマーは側鎖に炭素原子数が１０乃至１００の炭化水素基または炭素原子数が１０乃至１００のフッ素置換炭化水素基と重合性基とを有する繰り返し単位を１乃至９０モル％含むことが好ましく、３乃至５０モル％の範囲で含むことがさらに好ましい。
【００９８】
以上の繰り返し単位を組み合わせた（メタ）アクリル酸コポリマーを用いてもよい。例えば、側鎖に炭化水素基またはフッ素原子置換炭化水素基を有する繰り返し単位と、側鎖に炭化水素基またはフッ素原子置換炭化水素基と重合性基とを有する繰り返し単位とを有する（メタ）アクリル酸コポリマー、側鎖に重合性基を有する繰り返し単位と、側鎖に炭化水素基またはフッ素原子置換炭化水素基と重合性基とを有する繰り返し単位とを有する（メタ）アクリル酸コポリマー、あるいは、側鎖に炭化水素基またはフッ素原子置換炭化水素基を有する繰り返し単位、側鎖に重合性基を有する繰り返し単位および側鎖に炭化水素基またはフッ素原子置換炭化水素基と重合性基とを有する繰り返し単位を有する（メタ）アクリル酸コポリマーを用いることもできる。
【００９９】
側鎖に炭素原子数１０乃至１００の炭化水素基あるいは炭素原子数１乃至１００のフッ素原子置換炭化水素基を有する（メタ）アクリル酸コポリマーは、公知の方法により製造することができる。例えば、ポリ（メタ）アクリル酸のカルボキシル基と、側鎖に対応する基の末端水酸基とのエステル結合によって得ることができる。また、ポリ（メタ）アクリル酸のカルボキシル基と、側鎖に対応する基の末端アミノ基とのアミド結合によっても得ることができる。
【０１００】
前述したように、炭化水素基は、少なくとも二個の芳香族環または芳香族性複素環を含むことが好ましい。炭化水素基は、二個、三個または四個の芳香族環または芳香族性複素環を含むことがさらに好ましい。二個、三個または四個の芳香族環または芳香族性複素環を含む炭化水素基を側鎖に有する繰り返し単位は、下記式（VI）で表されることが好ましい。
【０１０１】
【化４７】
0004255204.tif 000043
【０１０２】
式（VI）において、Ｒ2 は、水素原子、ハロゲン原子または炭素原子数が１乃至６のアルキル基である。Ｒ2 は、水素原子または炭素原子数が１乃至６のアルキル基であることが好ましく、水素原子、メチルまたはエチルであることがさらに好ましく、水素原子またはメチルであることが最も好ましい。
式（VI）において、Ｌ1 は、−Ｏ−、−ＣＯ−、−ＮＨ−、−アルキレン基−およびそれらの組み合わせからなる群より選ばれる二価の連結基である。Ｌ1 は、−ＣＯ−Ｌ10−である（−ＣＯ−が主鎖に結合し、Ｌ10は、−Ｏ−、−ＣＯ−、−ＮＨ−、−アルキレン基−およびそれらの組み合わせからなる群より選ばれる二価の連結基である）ことが特に好ましい。
Ｌ1 は、−ＣＯ−Ｏ−、−ＣＯ−ＮＨ−、−ＣＯ−Ｏ−アルキレン基−、−ＣＯ−Ｏ−アルキレン基−Ｏ−または−ＣＯ−Ｏ−アルキレン基−ＣＯ−Ｏ−であることが好ましく、−ＣＯ−Ｏ−または−ＣＯ−ＮＨ−であることがさらに好ましい。
式（VI）において、Ｌ2 、Ｌ3 およびＬ4 は、それぞれ独立に、−エチニレン基−（−Ｃ≡Ｃ−）、単結合、−ＣＯ−、−Ｏ−ＣＯ−、−ＣＯ−Ｏ−、−アルキレン基−Ｏ−、−ＣＯ−ＮＨ−、−Ｏ−ＣＯ−Ｏ−、−ＮＨＳＯ2 −または−ＮＨＣＯ−Ｏ−である。Ｌ2 、Ｌ3 およびＬ4 は、少なくとも一つが、単結合または−エチニレン基−（−Ｃ≡Ｃ−）であることが好ましい。
上記アルキレン基は、分岐または環状構造を有していてもよい。アルキレン基の炭素原子数は、１乃至３０であることが好ましく、１乃至１５であることがさらに好ましく、１乃至１２であることが最も好ましい。
【０１０３】
式（VI）において、Ａｒ1 、Ａｒ2 、Ａｒ3 およびＡｒ4 は、それぞれ独立に、置換基を有していてもよい芳香族環または芳香族性複素環である。
上記芳香族環または芳香族性複素環は、芳香族環であることが好ましく、環構成炭素原子数が６乃至１８の芳香族環であることが好ましい。芳香族環の例には、ベンゼン環、ナフタレン環、アントラセン環、フェナントレン環、ピレン環およびナフタセン環が含まれる。芳香族性複素環の例には、ピリジン環およびピリミジン環が含まれる。ベンゼン環もしくはナフタレン環が好ましく、ベンゼン環が最も好ましい。
芳香族環または芳香族性複素環が有していてもよい置換基には、ハロゲン原子、カルボキシル、シアノ、ニトロ、カルバモイル、スルファモイル、アルキル基、シクロアルキル基、アルコキシ基、アルキルチオ基、アシル基、アシルオキシ基、アルキル置換カルバモイル基、アルキル置換スルファモイル基、アミド基、スルホンアミド基およびアルキルスルホニル基が含まれる。
【０１０４】
式（VI）において、ｑおよびｒは、それぞれ、０または１である。ｑが０または１で、ｒが０（芳香環または芳香族性複素環の数が２または３）であることが好ましく、ｑおよびｒは、何れも０（芳香環または芳香族性複素環の数が２）であることが特に好ましい。
式（VI）において、ｎは、１乃至９０モル％である。ｎは、５乃至８０モル％であることが好ましく、１０乃至７０モル％であることがさらに好ましい。
以下に、二個、三個または四個の芳香族環または芳香族性複素環を含む炭化水素基を側鎖に有する繰り返し単位の（Ｌ2 、Ｌ3 またはＬ4 が−Ｃ≡Ｃ−である場合を除く）例を示す。
【０１０５】
【化４８】
0004255204.tif 000044
【０１０６】
【化４９】
0004255204.tif 000045
【０１０７】
【化５０】
0004255204.tif 000046
【０１０８】
【化５１】
0004255204.tif 000047
【０１０９】
【化５２】
0004255204.tif 000048
【０１１０】
【化５３】
0004255204.tif 000049
【０１１１】
【化５４】
0004255204.tif 000050
【０１１２】
【化５５】
0004255204.tif 000051
【０１１３】
【化５６】
0004255204.tif 000052
【０１１４】
【化５７】
0004255204.tif 000053
【０１１５】
【化５８】
0004255204.tif 000054
【０１１６】
【化５９】
0004255204.tif 000055
【０１１７】
【化６０】
0004255204.tif 000056
【０１１８】
【化６１】
0004255204.tif 000057
【０１１９】
【化６２】
0004255204.tif 000058
【０１２０】
【化６３】
0004255204.tif 000059
【０１２１】
【化６４】
0004255204.tif 000060
【０１２２】
【化６５】
0004255204.tif 000061
【０１２３】
【化６６】
0004255204.tif 000062
【０１２４】
【化６７】
0004255204.tif 000063
【０１２５】
【化６８】
0004255204.tif 000064
【０１２６】
【化６９】
0004255204.tif 000065
【０１２７】
【化７０】
0004255204.tif 000066
【０１２８】
【化７１】
0004255204.tif 000067
【０１２９】
【化７２】
0004255204.tif 000068
【０１３０】
【化７３】
0004255204.tif 000069
【０１３１】
【化７４】
0004255204.tif 000070
【０１３２】
以下に、二個、三個または四個の芳香族環または芳香族性複素環を含む炭化水素基を側鎖に有する繰り返し単位（Ｌ2 、Ｌ3 またはＬ4 が−Ｃ≡Ｃ−である場合を除く）を含む（メタ）アクリル酸コポリマーの例を示す。ＡＡはアクリル酸から誘導される繰り返し単位であり、ＭＡはメタクリル酸から誘導される繰り返し単位である。繰り返し単位の割合は、モル％である。
【０１３３】
ＰＡ３０１：−（ＡＡ）６０−（VI−１）４０−
ＰＡ３０２：−（ＡＡ）７０−（VI−２）３０−
ＰＡ３０３：−（ＡＡ）６０−（VI−５）４０−
ＰＡ３０４：−（ＡＡ）６５−（VI−９）５５−
ＰＡ３０５：−（ＡＡ）７０−（VI−１１）３０−
ＰＡ３０６：−（ＡＡ）８０−（VI−１５）２０−
ＰＡ３０７：−（ＡＡ）７０−（VI−１５）３０−
ＰＡ３０８：−（ＡＡ）６０−（VI−１５）４０−
ＰＡ３０９：−（ＡＡ）７０−（VI−１６）３０−
ＰＡ３１０：−（ＡＡ）６０−（VI−１６）４０−
ＰＡ３１１：−（ＡＡ）５０−（VI−１６）５０−
ＰＡ３１２：−（ＡＡ）７０−（VI−１８）３０−
ＰＡ３１３：−（ＡＡ）６０−（VI−１８）４０−
ＰＡ３１４：−（ＡＡ）５０−（VI−１８）５０−
ＰＡ３１５：−（ＡＡ）６０−（VI−２３）４０−
ＰＡ３１６：−（ＡＡ）６０−（VI−２５）４０−
ＰＡ３１７：−（ＡＡ）６０−（VI−３２）４０−
ＰＡ３１８：−（ＡＡ）６０−（VI−３５）４０−
ＰＡ３１９：−（ＡＡ）６０−（VI−３７）４０−
ＰＡ３２０：−（ＡＡ）６０−（VI−４５）４０−
ＰＡ３２１：−（ＡＡ）６０−（VI−５５）４０−
【０１３４】
ＰＡ３２２：−（ＭＡ）６０−（VI−１）４０−
ＰＡ３２３：−（ＭＡ）７０−（VI−２）３０−
ＰＡ３２４：−（ＭＡ）６０−（VI−５）４０−
ＰＡ３２５：−（ＭＡ）６５−（VI−９）３５−
ＰＡ３２６：−（ＭＡ）７０−（VI−１１）３０−
ＰＡ３２７：−（ＭＡ）８０−（VI−１５）２０−
ＰＡ３２８：−（ＭＡ）７０−（VI−１５）３０−
ＰＡ３２９：−（ＭＡ）６０−（VI−１５）４０−
ＰＡ３３０：−（ＭＡ）７０−（VI−１６）３０−
ＰＡ３３１：−（ＭＡ）６０−（VI−１６）４０−
ＰＡ３３２：−（ＭＡ）５０−（VI−１６）５０−
ＰＡ３３３：−（ＭＡ）７０−（VI−１８）３０−
ＰＡ３３４：−（ＭＡ）６０−（VI−１８）４０−
ＰＡ３３５：−（ＭＡ）６０−（VI−１８）４０−
ＰＡ３３６：−（ＭＡ）６０−（VI−２３）４０−
ＰＡ３３７：−（ＭＡ）６０−（VI−２５）４０−
ＰＡ３３８：−（ＭＡ）６０−（VI−３２）４０−
ＰＡ３３９：−（ＭＡ）６０−（VI−３５）４０−
ＰＡ３４０：−（ＭＡ）６０−（VI−３７）４０−
ＰＡ３４１：−（ＭＡ）６０−（VI−４５）４０−
ＰＡ３４２：−（ＭＡ）６０−（VI−５５）４０−
【０１３５】
二個、三個または四個の芳香族環または芳香族性複素環を含む炭化水素基を側鎖に有する繰り返し単位は、トラン構造（Ｌ2 、Ｌ3 またはＬ4 が−Ｃ≡Ｃ−であり、−Ｃ≡Ｃ−の両側の環が芳香族環である構造）を有することが好ましい。
以下に、トラン構造を含む二個、三個または四個の芳香族環または芳香族性複素環を含む炭化水素基を側鎖に有する繰り返し単位の例を示す。
【０１３６】
【化７５】
0004255204.tif 000071
【０１３７】
【化７６】
0004255204.tif 000072
【０１３８】
【化７７】
0004255204.tif 000073
【０１３９】
【化７８】
0004255204.tif 000074
【０１４０】
【化７９】
0004255204.tif 000075
【０１４１】
【化８０】
0004255204.tif 000076
【０１４２】
【化８１】
0004255204.tif 000077
【０１４３】
【化８２】
0004255204.tif 000078
【０１４４】
【化８３】
0004255204.tif 000079
【０１４５】
【化８４】
0004255204.tif 000080
【０１４６】
【化８５】
0004255204.tif 000081
【０１４７】
【化８６】
0004255204.tif 000082
【０１４８】
【化８７】
0004255204.tif 000083
【０１４９】
【化８８】
0004255204.tif 000084
【０１５０】
【化８９】
0004255204.tif 000085
【０１５１】
【化９０】
0004255204.tif 000086
【０１５２】
【化９１】
0004255204.tif 000087
【０１５３】
【化９２】
0004255204.tif 000088
【０１５４】
【化９３】
0004255204.tif 000089
【０１５５】
【化９４】
0004255204.tif 000090
【０１５６】
【化９５】
0004255204.tif 000091
【０１５７】
【化９６】
0004255204.tif 000092
【０１５８】
以下に、トラン構造を含む二個、三個または四個の芳香族環または芳香族性複素環を含む炭化水素基を側鎖に有する繰り返し単位を含む（メタ）アクリル酸コポリマーの例を示す。ＡＡはアクリル酸から誘導される繰り返し単位であり、ＭＡはメタクリル酸から誘導される繰り返し単位である。繰り返し単位の割合は、モル％である。
【０１５９】
ＰＡ４０１：−（ＡＡ）６０−（VI−１０１）４０−
ＰＡ４０２：−（ＡＡ）７０−（VI−１０１）３０−
ＰＡ４０３：−（ＡＡ）６０−（VI−１０２）４０−
ＰＡ４０４：−（ＡＡ）６５−（VI−１０７）３５−
ＰＡ４０５：−（ＡＡ）７０−（VI−１１１）３０−
ＰＡ４０６：−（ＡＡ）８０−（VI−１１４）２０−
ＰＡ４０７：−（ＡＡ）７０−（VI−１２０）３０−
ＰＡ４０８：−（ＡＡ）６０−（VI−１２３）４０−
ＰＡ４０９：−（ＡＡ）７０−（VI−１２５）３０−
ＰＡ４１０：−（ＡＡ）６０−（VI−１２５）４０−
ＰＡ４１１：−（ＡＡ）５０−（VI−１２５）５０−
ＰＡ４１２：−（ＡＡ）７０−（VI−１２６）３０−
ＰＡ４１３：−（ＡＡ）６０−（VI−１２８）４０−
ＰＡ４１４：−（ＡＡ）５０−（VI−１３２）５０−
ＰＡ４１５：−（ＡＡ）７０−（VI−１３３）３０−
ＰＡ４１６：−（ＡＡ）６０−（VI−１３３）４０−
ＰＡ４１７：−（ＡＡ）７０−（VI−１３８）３０−
ＰＡ４１８：−（ＡＡ）６０−（VI−１３８）４０−
ＰＡ４１９：−（ＡＡ）６０−（VI−１３９）４０−
ＰＡ４２０：−（ＡＡ）６０−（VI−１４１）４０−
ＰＡ４２１：−（ＡＡ）６０−（VI−１４３）４０−
【０１６０】
ＰＡ４２２：−（ＭＡ）６０−（VI−１０１）４０−
ＰＡ４２３：−（ＭＡ）７０−（VI−１０１）３０−
ＰＡ４２４：−（ＭＡ）６０−（VI−１０２）４０−
ＰＡ４２５：−（ＭＡ）６５−（VI−１０７）３５−
ＰＡ４２６：−（ＭＡ）７０−（VI−１１１）３０−
ＰＡ４２７：−（ＭＡ）８０−（VI−１１４）２０−
ＰＡ４２８：−（ＭＡ）７０−（VI−１２０）３０−
ＰＡ４２９：−（ＭＡ）６０−（VI−１２３）４０−
ＰＡ４３０：−（ＭＡ）７０−（VI−１２５）３０−
ＰＡ４３１：−（ＭＡ）６０−（VI−１２５）４０−
ＰＡ４３２：−（ＭＡ）５０−（VI−１２５）５０−
ＰＡ４３３：−（ＭＡ）７０−（VI−１２６）３０−
ＰＡ４３４：−（ＭＡ）６０−（VI−１２８）４０−
ＰＡ４３５：−（ＭＡ）５０−（VI−１３２）５０−
ＰＡ４３６：−（ＭＡ）７０−（VI−１３３）３０−
ＰＡ４３７：−（ＭＡ）６０−（VI−１３３）４０−
ＰＡ４３８：−（ＭＡ）７０−（VI−１３８）３０−
ＰＡ４３９：−（ＭＡ）６０−（VI−１３８）４０−
ＰＡ４４０：−（ＭＡ）６０−（VI−１３９）４０−
ＰＡ４４１：−（ＭＡ）６０−（VI−１４１）４０−
ＰＡ４４２：−（ＭＡ）６０−（VI−１４３）４０−
【０１６１】
二個、三個または四個の芳香族環または芳香族性複素環を含む炭化水素基を側鎖に有する繰り返し単位に、前記の重合性基を導入することもできる。重合性基は、芳香族環または芳香族性複素環の置換基であることが好ましく、最も末端側の芳香族環または芳香族性複素環の置換基であることが特に好ましい。
芳香族環または芳香族性複素環と重合性基とは、直結せずに、連結基を介して連結することが好ましい。連結基の例には、−Ｏ−、−ＣＯ−、−Ｏ−ＣＯ−、−ＣＯ−Ｏ−、−Ｏ−ＣＯ−Ｏ−、−ＣＯ−ＮＨ−、−ＳＯ2 −ＮＨ−、−ＮＨ−ＣＯ−、−ＮＨ−ＣＯ−Ｏ−、−ＮＨ−ＳＯ2 −、−アルキレン基−、−アルケニレン基−、−アルキニレン基−、−Ｏ−アルキレン基−および−アルキレン基−Ｏ−が含まれる（左側が芳香族環または芳香族性複素環に結合し、右側が重合性基に結合する）。
上記アルキレン基は、分岐または環状構造を有していてもよい。アルキレン基の炭素原子数は、１乃至３０であることが好ましく、１乃至２０であることがより好ましく、１乃至１５であることがさらに好ましく、１乃至１２であることが最も好ましい。
上記アルケニレン基およびアルキニレン基は、分岐または環状構造を有していてもよい。アルケニレン基およびアルキニレン基の炭素原子数は、２乃至３０であることが好ましく、２乃至２０であることがより好ましく、２乃至１５であることがさらに好ましく、２乃至１２であることが最も好ましい。
芳香族環または芳香族性複素環は、二以上の重合性基を置換基として有していてもよい。
側鎖に芳香族環または芳香族性複素環を２乃至４個と重合性基とを有する繰り返し単位は、下記式（VII)で表されることが好ましい。
【０１６２】
【化９７】
0004255204.tif 000093
【０１６３】
式（VII)において、Ｒ5 は、水素原子またはメチルである。
式（VII)において、Ｌ21は、単結合、−ＣＯ−、−ＣＯ−ＮＨ−、−アルキレン基−、−ＣＯ−ＮＨ−アルキレン基−、−ＣＯ−ＮＨ−アルキレン基−Ｏ−、−ＣＯ−ＮＨ−アルキレン基−ＣＯ−Ｏ−および−ＣＯ−ＮＨ−アルキレン基−ＣＯ−ＮＨ−からなる群より選ばれる連結基である。−ＣＯ−、−ＣＯ−ＮＨ−および−アルキレン基−であることが好ましく、−ＣＯ−ＮＨ−であることが特に好ましい。
上記アルキレン基は、分岐または環状構造を有していてもよい。アルキレン基の炭素原子数は、１乃至３０であることが好ましく、１乃至２０であることがより好ましく、１乃至１５であることがさらに好ましく、１乃至１２であることが特に好ましい。
【０１６４】
式（VII)において、Ｌ22、Ｌ23、Ｌ24およびＬ25は、それぞれ独立に、単結合、−Ｏ−、−ＣＯ−、−Ｏ−ＣＯ−、−ＣＯ−Ｏ−、−Ｏ−ＣＯ−Ｏ−、−ＣＯ−ＮＨ−、−ＳＯ2 −ＮＨ−、−ＮＨ−ＣＯ−、−ＮＨ−ＣＯ−Ｏ−、−ＮＨ−ＳＯ2 −、−アルキレン基−、−アルケニレン基−、−アルキニレン基−、−Ｏ−アルキレン基−および−アルキレン基−Ｏ−からなる群より選ばれる連結基である。Ｌ22、Ｌ23およびＬ24のうち少なくとも一つは、単結合または−アルキニレン基−であることが好ましい。
【０１６５】
式（VII)において、Ａｒ21、Ａｒ22、Ａｒ23およびＡｒ24は、それぞれ独立に、芳香族環または芳香族性複素環である。ベンゼン環であることが好ましい。Ａｒ21、Ａｒ22およびＡｒ23は、ｐ−フェニレンであることが特に好ましい。芳香環または芳香族性複素環は、置換基を有していてもよい。置換基の例は、式（VI）の芳香環または芳香族性複素環の置換基の例と同様である。
式（VII)において、ｑおよびｒは、それぞれ、０または１である。ｑが０または１で、ｒが０（芳香環または芳香族性複素環の数が２または３）であることが好ましく、ｑおよびｒは、何れも０（芳香環または芳香族性複素環の数が２）であることが特に好ましい。
式（VII)において、ｐは、１、２または３である。ｐは、１または２であることが好ましく、１であることがさらに好ましい。
以下に、側鎖に芳香族環または芳香族性複素環を２乃至４個と重合性基とを有する繰り返し単位の例を示す。
【０１６６】
【化９８】
0004255204.tif 000094
【０１６７】
【化９９】
0004255204.tif 000095
【０１６８】
【化１００】
0004255204.tif 000096
【０１６９】
【化１０１】
0004255204.tif 000097
【０１７０】
【化１０２】
0004255204.tif 000098
【０１７１】
【化１０３】
0004255204.tif 000099
【０１７２】
前記式（III)において、Ｒ2 は、水素原子、ハロゲン原子または炭素原子数が１乃至６のアルキル基である。Ｒ2 は、水素原子または炭素原子数が１乃至６のアルキル基であることが好ましく、水素原子、メチルまたはエチルであることがさらに好ましく、水素原子またはメチルであることが最も好ましい。
【０１７３】
式（III)において、Ｃｙは、脂肪族環基、芳香族基または複素環基である。
脂肪族環基の脂肪族環は、５員乃至７員環であることが好ましく、５員環または６員環であることがさらに好ましく、６員環であることが最も好ましい。脂肪族環の例には、シクロヘキサン環、シクロヘキセン環およびビシクロ［２．２．１］ヘプタ−２−エン環が含まれる。脂肪族環に、他の脂肪族環、芳香族環または複素環が縮合していてもよい。
芳香族基の芳香族環の例には、ベンゼン環、ナフタレン環、アントラセン環、フェナントレン環、ピレン環およびナフタセン環が含まれる。芳香族環に、脂肪族環または複素環が縮合していてもよい。
複素環基の複素環は、５員乃至７員環であることが好ましく、５員環または６員環であることがさらに好ましい。複素環は、芳香族性を有することが好ましい。芳香族性複素環は、一般に不飽和であり、好ましくは最多二重結合を有する。複素環の例には、フラン環、チオフェン環、ピロール環、オキサゾール環、イソオキサゾール環、イソチアゾール環、イミダゾール環、ピラゾール環、フラザン環、ピラン環、ピリジン環、ピリダジン環、ピリミジン環およびピラジン環が含まれる。複素環に、他の複素環、脂肪族環または芳香族環が縮合していてもよい。
【０１７４】
脂肪族環基、芳香族基および複素環基は、置換基を有していてもよい。置換基の例には、アルキル基（例、メチル、エチル、ｔ−ブチル）、置換アルキル基（例、クロロメチル、ヒドロキシメチル、塩化トリメチルアンモニオ）、アルコキシ基（例、メトキシ）、ハロゲン原子（Ｆ、Ｃｌ、Ｂｒ）、カルボキシル、アシル基（例、ホルミル）、アミノ、スルホ、アリール基（例、フェニル）、アリールオキシ基（例、フェノキシ）およびオキソが含まれる。
式（III)において、ｎは、１乃至９０モル％である。ｎは、５乃至８０モル％であることが好ましく、１０乃至７０モル％であることがさらに好ましい。
以下に式（III)で表される繰り返し単位の例を示す。
【０１７５】
【化１０４】
0004255204.tif 000100
【０１７６】
【化１０５】
0004255204.tif 000101
【０１７７】
【化１０６】
0004255204.tif 000102
【０１７８】
【化１０７】
0004255204.tif 000103
【０１７９】
【化１０８】
0004255204.tif 000104
【０１８０】
以下に、式（III)で表される繰り返し単位を含む（メタ）アクリル酸コポリマーの例を示す。ＡＡはアクリル酸から誘導される繰り返し単位であり、ＭＡはメタクリル酸から誘導される繰り返し単位である。繰り返し単位の割合は、モル％である。
【０１８１】
ＰＡ５０１：−（ＡＡ）７０−（III-１）３０−
ＰＡ５０２：−（ＡＡ）６０−（III-１）４０−
ＰＡ５０３：−（ＡＡ）５０−（III-１）５０−
ＰＡ５０４：−（ＡＡ）４０−（III-１）６０−
ＰＡ５０５：−（ＡＡ）６０−（III-２）４０−
ＰＡ５０６：−（ＡＡ）６０−（III-３）４０−
ＰＡ５０７：−（ＡＡ）６０−（III-４）４０−
ＰＡ５０８：−（ＡＡ）６０−（III-５）４０−
ＰＡ５０９：−（ＡＡ）４０−（III-６）４０−
ＰＡ５１０：−（ＡＡ）５０−（III-７）５０−
ＰＡ５１１：−（ＡＡ）７０−（III-８）３０−
【０１８２】
ＰＡ５１２：−（ＡＡ）６０−（III-９）４０−
ＰＡ５１３：−（ＡＡ）６０−（III-１０）４０−
ＰＡ５１４：−（ＡＡ）６０−（III-１１）４０−
ＰＡ５１５：−（ＡＡ）５０−（III-１２）５０−
ＰＡ５１６：−（ＡＡ）５０−（III-１３）５０−
ＰＡ５１７：−（ＡＡ）７０−（III-１４）３０−
ＰＡ５１８：−（ＡＡ）５０−（III-１５）５０−
ＰＡ５１９：−（ＡＡ）６０−（III-１６）４０−
ＰＡ５２０：−（ＡＡ）６０−（III-１７）４０−
ＰＡ５２１：−（ＡＡ）６０−（III-１８）４０−
ＰＡ５２２：−（ＡＡ）６０−（III-１９）４０−
【０１８３】
ＰＡ５２３：−（ＡＡ）７５−（III-２０）２５−
ＰＡ５２４：−（ＡＡ）６０−（III-２０）４０−
ＰＡ５２５：−（ＡＡ）７０−（III-２１）３０−
ＰＡ５２６：−（ＡＡ）８０−（III-２２）２０−
ＰＡ５２７：−（ＡＡ）７０−（III-２２）３０−
ＰＡ５２８：−（ＡＡ）６０−（III-２２）４０−
ＰＡ５２９：−（ＡＡ）７０−（III-２３）３０−
ＰＡ５３０：−（ＡＡ）７０−（III-２４）３０−
ＰＡ５３１：−（ＡＡ）８０−（III-２５）２０−
ＰＡ５３２：−（ＡＡ）７０−（III-２５）３０−
ＰＡ５３３：−（ＡＡ）６０−（III-２５）４０−
【０１８４】
ＰＡ５３４：−（ＡＡ）６０−（III-２６）４０−
ＰＡ５３５：−（ＡＡ）７０−（III-２７）３０−
ＰＡ５３６：−（ＡＡ）８０−（III-２８）２０−
ＰＡ５３７：−（ＡＡ）７０−（III-２９）３０−
ＰＡ５３８：−（ＡＡ）６０−（III-３０）４０−
ＰＡ５３９：−（ＡＡ）７０−（III-３１）３０−
ＰＡ５４０：−（ＡＡ）７０−（III-３２）３０−
ＰＡ５４１：−（ＡＡ）６０−（III-３３）４０−
ＰＡ５４２：−（ＡＡ）７０−（III-３４）３０−
ＰＡ５４３：−（ＡＡ）７０−（III-３５）３０−
【０１８５】
ＰＡ６０１：−（ＭＡ）７０−（III-１）３０−
ＰＡ６０２：−（ＭＡ）６０−（III-１）４０−
ＰＡ６０３：−（ＭＡ）５０−（III-１）５０−
ＰＡ６０４：−（ＭＡ）４０−（III-１）６０−
ＰＡ６０５：−（ＭＡ）６０−（III-２）４０−
ＰＡ６０６：−（ＭＡ）６０−（III-３）４０−
ＰＡ６０７：−（ＭＡ）６０−（III-４）４０−
ＰＡ６０８：−（ＭＡ）６０−（III-５）４０−
ＰＡ６０９：−（ＭＡ）４０−（III-６）４０−
ＰＡ６１０：−（ＭＡ）５０−（III-７）５０−
ＰＡ６１１：−（ＭＡ）７０−（III-８）３０−
【０１８６】
ＰＡ６１２：−（ＭＡ）６０−（III-９）４０−
ＰＡ６１３：−（ＭＡ）６０−（III-１０）４０−
ＰＡ６１４：−（ＭＡ）６０−（III-１１）４０−
ＰＡ６１５：−（ＭＡ）５０−（III-１２）５０−
ＰＡ６１６：−（ＭＡ）５０−（III-１３）５０−
ＰＡ６１７：−（ＭＡ）７０−（III-１４）３０−
ＰＡ６１８：−（ＭＡ）５０−（III-１５）５０−
ＰＡ６１９：−（ＭＡ）６０−（III-１６）４０−
ＰＡ６２０：−（ＭＡ）６０−（III-１７）４０−
ＰＡ６２１：−（ＭＡ）６０−（III-１８）４０−
ＰＡ６２２：−（ＭＡ）６０−（III-１９）４０−
【０１８７】
ＰＡ６２３：−（ＭＡ）７５−（III-２０）２５−
ＰＡ６２４：−（ＭＡ）６０−（III-２０）４０−
ＰＡ６２５：−（ＭＡ）７０−（III-２１）３０−
ＰＡ６２６：−（ＭＡ）８０−（III-２２）２０−
ＰＡ６２７：−（ＭＡ）７０−（III-２２）３０−
ＰＡ６２８：−（ＭＡ）６０−（III-２２）４０−
ＰＡ６２９：−（ＭＡ）７０−（III-２３）３０−
ＰＡ６３０：−（ＭＡ）７０−（III-２４）３０−
ＰＡ６３１：−（ＭＡ）８０−（III-２５）２０−
ＰＡ６３２：−（ＭＡ）７０−（III-２５）３０−
ＰＡ６３３：−（ＭＡ）６０−（III-２５）４０−
【０１８８】
ＰＡ６３４：−（ＭＡ）６０−（III-２６）４０−
ＰＡ６３５：−（ＭＡ）７０−（III-２７）３０−
ＰＡ６３６：−（ＭＡ）８０−（III-２８）２０−
ＰＡ６３７：−（ＭＡ）７０−（III-２９）３０−
ＰＡ６３８：−（ＭＡ）６０−（III-３０）４０−
ＰＡ６３９：−（ＭＡ）７０−（III-３１）３０−
ＰＡ６４０：−（ＭＡ）７０−（III-３２）３０−
ＰＡ６４１：−（ＭＡ）６０−（III-３３）４０−
ＰＡ６４２：−（ＭＡ）７０−（III-３４）３０−
ＰＡ６４３：−（ＭＡ）７０−（III-３５）３０−
【０１８９】
式（III)で表される繰り返し単位を含む（メタ）アクリル酸コポリマーも、重合性基を有することができる。重合性基は、側鎖に重合性基を有する繰り返し単位として（メタ）アクリル酸コポリマーに導入するか、あるいは、式（III)で表される繰り返し単位の脂肪族環基、芳香族基および複素環基に置換基として導入する。
側鎖に重合性基を有する繰り返し単位については、前記式（IV）で説明した通りである。
式（III)で表される繰り返し単位の脂肪族環基、芳香族基および複素環基に、置換基として重合性基を導入する場合、重合性基は環状構造に直結させず、二価の連結基を介して結合させることが好ましい。二価の連結基の定義および例は、式（VII)のＬ25と同様である。
式（III)で表される繰り返し単位の脂肪族環基、芳香族基および複素環基に、置換基として重合性基を導入した繰り返し単位(VIII)の例を示す。
【０１９０】
【化１０９】
0004255204.tif 000105
【０１９１】
【化１１０】
0004255204.tif 000106
【０１９２】
【化１１１】
0004255204.tif 000107
【０１９３】
【化１１２】
0004255204.tif 000108
【０１９４】
【化１１３】
0004255204.tif 000109
【０１９５】
以下に、式（III)で表される繰り返し単位を含み重合性基を有する（メタ）アクリル酸コポリマーの例を示す。ＡＡはアクリル酸から誘導される繰り返し単位であり、ＭＡはメタクリル酸から誘導される繰り返し単位である。繰り返し単位の割合は、モル％である。
【０１９６】
ＰＡ７０１：−（ＡＡ）７０−（III-１）２５−（IV−12）５−
ＰＡ７０２：−（ＡＡ）７０−（III-１）２５−（IV−１）５−
ＰＡ７０３：−（ＡＡ）５０−（III-１）４０−（IV−12）１０−
ＰＡ７０４：−（ＡＡ）４０−（III-１）５５−（IV−12）５−
ＰＡ７０５：−（ＡＡ）６０−（III-２）３５−（IV−12）５−
ＰＡ７０６：−（ＡＡ）６０−（III-３）３５−（IV−12）５−
ＰＡ７０７：−（ＡＡ）６０−（III-４）３５−（IV−12）５−
ＰＡ７０８：−（ＡＡ）６０−（III-５）３５−（IV−12）５−
ＰＡ７０９：−（ＡＡ）６０−（III-６）３５−（IV−12）５−
ＰＡ７１０：−（ＡＡ）５０−（III-７）４５−（IV−12）５−
ＰＡ７１１：−（ＡＡ）７０−（III-８）２５−（IV−12）５−
【０１９７】
ＰＡ７１２：−（ＡＡ）６０−（III-９）３５−（IV−１）５−
ＰＡ７１３：−（ＡＡ）６０−（III-10）３５−（IV−３）５−
ＰＡ７１４：−（ＡＡ）６０−（III-11）３５−（IV−４）５−
ＰＡ７１５：−（ＡＡ）５０−（III-12）４７−（IV−８）３−
ＰＡ７１６：−（ＡＡ）５０−（III-13）４０−(VIII-６）１０−
ＰＡ７１７：−（ＡＡ）７０−（III-14）２５−(VIII-７）５−
ＰＡ７１８：−（ＡＡ）５０−（III-15）４５−（IV−12）５−
ＰＡ７１９：−（ＡＡ）６０−（III-16）３５−（IV−12）５−
ＰＡ７２０：−（ＡＡ）６０−（III-17）３５−（IV−12）５−
ＰＡ７２１：−（ＡＡ）６０−（III-18）３５−（IV−12）５−
ＰＡ７２２：−（ＡＡ）６０−（III-19）３５−（IV−１）５−
【０１９８】
ＰＡ７２３：−（ＡＡ）７０−（III-20）２５−（IV−12）５−
ＰＡ７２４：−（ＡＡ）５０−（III-20）４０−（IV−12）１０−
ＰＡ７２５：−（ＡＡ）７０−（III-21）２５−（IV−12）５−
ＰＡ７２６：−（ＡＡ）７５−（III-22）２０−（IV−12）５−
ＰＡ７２７：−（ＡＡ）７０−（III-22）２５−（IV−12）５−
ＰＡ７２８：−（ＡＡ）６０−（III-22）３５−（IV−12）５−
ＰＡ７２９：−（ＡＡ）７０−（III-23）２５−（IV−12）５−
ＰＡ７３０：−（ＡＡ）７０−（III-24）２５−（IV−12）５−
ＰＡ７３１：−（ＡＡ）７０−（III-25）２５−（IV−１）５−
ＰＡ７３２：−（ＡＡ）７０−（III-25）２５−（IV−12）５−
ＰＡ７３３：−（ＡＡ）６０−（III-25）４０−（IV−12）１０−
【０１９９】
ＰＡ７３４：−（ＡＡ）６０−（III-26）３５−（IV−12）５−
ＰＡ７３５：−（ＡＡ）７０−（III-27）２５−（IV−12）５−
ＰＡ７３６：−（ＡＡ）７５−（III-28）２０−（IV−12）５−
ＰＡ７３７：−（ＡＡ）７０−（III-29）２５−（IV−１）５−
ＰＡ７３８：−（ＡＡ）６０−（III-30）３５−（IV−２）５−
ＰＡ７３９：−（ＡＡ）７０−（III-31）２５−（IV−３）５−
ＰＡ７４０：−（ＡＡ）７０−（III-32）２５−（IV−４）５−
ＰＡ７４１：−（ＡＡ）６０−（III-33）３５−（IV−７）５−
ＰＡ７４２：−（ＡＡ）７０−（III-34）２５−（IV−８）５−
ＰＡ７４３：−（ＡＡ）７０−（III-35）２５−（IV−９）５−
【０２００】
ＰＡ８０１：−（ＭＡ）７０−（III-１）２５−（IV−12）５−
ＰＡ８０２：−（ＭＡ）６０−（III-１）３５−（IV−１）５−
ＰＡ８０３：−（ＭＡ）５０−（III-１）４０−（IV−12）１０−
ＰＡ８０４：−（ＭＡ）４０−（III-１）５５−（IV−12）５−
ＰＡ８０５：−（ＭＡ）６０−（III-２）３５−（IV−12）５−
ＰＡ８０６：−（ＭＡ）６０−（III-３）３５−（IV−12）５−
ＰＡ８０７：−（ＭＡ）６０−（III-４）３５−（IV−12）５−
ＰＡ８０８：−（ＭＡ）６０−（III-５）３５−（IV−12）５−
ＰＡ８０９：−（ＭＡ）６０−（III-６）３５−（IV−12）５−
ＰＡ８１０：−（ＭＡ）５０−（III-７）４５−（IV−12）５−
ＰＡ８１１：−（ＭＡ）７０−（III-８）２５−（IV−12）５−
【０２０１】
ＰＡ８１２：−（ＭＡ）６０−（III-９）３５−（IV−１）５−
ＰＡ８１３：−（ＭＡ）６０−（III-10）３５−（IV−３）５−
ＰＡ８１４：−（ＭＡ）６０−（III-11）３５−（IV−４）５−
ＰＡ８１５：−（ＭＡ）５０−（III-12）４７−（IV−８）３−
ＰＡ８１６：−（ＭＡ）５０−（III-13）４０−(VIII-６）１０−
ＰＡ８１７：−（ＭＡ）７０−（III-14）２５−(VIII-７）５−
ＰＡ８１８：−（ＭＡ）５０−（III-15）４５−（IV−12）５−
ＰＡ８１９：−（ＭＡ）６０−（III-16）３５−（IV−12）５−
ＰＡ８２０：−（ＭＡ）６０−（III-17）３５−（IV−12）５−
ＰＡ８２１：−（ＭＡ）６０−（III-18）３５−（IV−12）５−
ＰＡ８２２：−（ＭＡ）６０−（III-19）３５−（IV−１）５−
【０２０２】
ＰＡ８２３：−（ＭＡ）７０−（III-20）２５−（IV−12）５−
ＰＡ８２４：−（ＭＡ）５０−（III-20）４０−（IV−12）１０−
ＰＡ８２５：−（ＭＡ）７０−（III-21）２５−（IV−12）５−
ＰＡ８２６：−（ＭＡ）７５−（III-22）２０−（IV−12）５−
ＰＡ８２７：−（ＭＡ）７０−（III-22）２５−（IV−12）５−
ＰＡ８２８：−（ＭＡ）６０−（III-22）３５−（IV−12）５−
ＰＡ８２９：−（ＭＡ）７０−（III-23）２５−（IV−12）５−
ＰＡ８３０：−（ＭＡ）７０−（III-24）２５−（IV−12）５−
ＰＡ８３１：−（ＭＡ）７０−（III-25）２５−（IV−１）５−
ＰＡ８３２：−（ＭＡ）７０−（III-25）２５−（IV−12）５−
ＰＡ８３３：−（ＭＡ）６０−（III-25）３０−（IV−12）１０−
【０２０３】
ＰＡ８３４：−（ＭＡ）６０−（III-26）３５−（IV−12）５−
ＰＡ８３５：−（ＭＡ）７０−（III-27）２５−（IV−12）５−
ＰＡ８３６：−（ＭＡ）７５−（III-28）２０−（IV−12）５−
ＰＡ８３７：−（ＭＡ）７０−（III-29）２５−（IV−１）５−
ＰＡ８３８：−（ＭＡ）６０−（III-30）３５−（IV−２）５−
ＰＡ８３９：−（ＭＡ）７０−（III-31）２５−（IV−３）５−
ＰＡ８４０：−（ＭＡ）７０−（III-32）２５−（IV−４）５−
ＰＡ８４１：−（ＭＡ）６０−（III-33）３５−（IV−７）５−
ＰＡ８４２：−（ＭＡ）７０−（III-34）２５−（IV−８）５−
ＰＡ８４３：−（ＭＡ）７０−（III-35）２５−（IV−９）５−
【０２０４】
二種類以上の（メタ）アクリル酸コポリマーを併用してもよい。
（メタ）アクリル酸コポリマーを架橋させて使用することもできる。架橋反応は、配向膜の塗布液の塗布と同時または塗布後に実施することが好ましい。例えば、架橋剤を用いて、（メタ）アクリル酸コポリマーのカルボキシル基と架橋剤との架橋反応により、（メタ）アクリル酸コポリマーを架橋させることができる。架橋剤については、山下晋三、金子東助編「架橋剤ハンドブック」（大成社）に詳細が記載されている。架橋剤の例には、メチロールフェノール樹脂、アミノ樹脂（例えば、メラミン、ベンゾクアナミンあるいは尿素に、ホルムアルデヒドあるいはアルコールを付加重合させてなる樹脂）、アミン化合物、トリアジン化合物、イソシアナート化合物、エポキシ化合物、金属酸化物、金属ハロゲン化合物、有機金属ハロゲン化合物、有機酸金属塩、金属アルコキシド、およびオキサゾリン基を含む化合物が含まれる。
架橋剤の使用量は、配向膜の塗布量の０．１乃至２０重量％であることが好ましく、０．５乃至１５重量％であることがさらに好ましい。なお、未反応のまま配向膜中に残存する架橋剤の量は、配向膜の塗布量の１．０重量％以下であることが好ましく、０．５重量％以下であることがさらに好ましい。
【０２０５】
配向膜は、（メタ）アクリル酸コポリマーを塗布して塗布層を形成し、塗布層の表面をラビング処理することにより得られる。ラビング処理は、ポリマー塗布層の表面を、紙や布で一定方向（通常は長手方向）に、数回こすることにより実施する。
なお、（メタ）アクリル酸コポリマーの前駆体を塗布し、塗布後に縮合反応を行わせる目的で、ラビング処理前に加熱処理を実施する場合もある。
配向膜の厚さは、０．０１乃至１０μｍであることが好ましく、０．０５乃至５μｍであることがさらに好ましく、０．１乃至１μｍであることが最も好ましい。
なお、配向膜を用いて、光学的異方性層の棒状液晶性分子を配向させてから、光学的異方性層を透明支持体上に転写してもよい。配向状態で固定された棒状液晶性分子は、配向膜がなくても配向状態を維持することができる。本発明の配向膜は、ディスコティック液晶性分子に用いると特に効果がある。
【０２０６】
配向膜は、透明支持体上に、（メタ）アクリル酸コポリマーの溶液からなる塗布液を塗布して塗布膜を形成する工程；その塗布膜を乾燥する工程；乾燥した塗布膜の表面をラビング処理する工程；そして、ラビング処理した後の塗布膜を加熱する工程、によって製造することが好ましい。
ラビング処理後の塗布膜の加熱では、加熱温度が、５０乃至３００℃の範囲であることが好ましく、５０乃至２５０℃の範囲であることがさらに好ましく、１００乃至２５０℃の範囲であることがさらに好ましい。
加熱方法としては、透明支持体上の塗布膜を上記温度に設定した加熱用担体に接触させる方法、塗布膜を有する透明支持体を上記温度に設定した箱状容器内に放置する方法、上記温度の気体（大気であることが好ましい）を透明支持体上の塗布膜に直接、ラビング方向に沿って吹き付ける方法等を用いることができる。加熱用担体としては、ホットプレートを用いることが好ましい。加熱処理の時間は、処理温度によって決定される。加熱処理は、温度が低いほど、長い時間を要する。１００℃で加熱処理を行う場合には、１乃至３０分の範囲、１３０℃で行う場合には、３０秒乃至１０分の範囲、１６０℃で行う場合には、１０秒乃至３分の範囲の時間を要する。ラビング処理後に加熱処理を開始するまでの時間は、１週間以内であることが好ましく、３日以内であることがさらに好ましく、３時間以内であることが最も好ましい。
【０２０７】
液晶配向膜は、支持体上に、前記のアクリル酸コポリマーまたはメタクリル酸コポリマーの溶液を塗布して塗布膜を形成する工程；塗布膜を乾燥する工程；塗布膜の表面をラビング処理する工程；そして、ラビング処理後の塗布膜を５０乃至３００℃の範囲の温度に加熱する工程により製造することが好ましい。
ラビング処理後に加熱処理を行うと、表示品質の面で、（１）光学的異方性層を形成するディスコティック液晶性分子の配向に与える効果と、（２）配向膜そのものの物理的性質に与える効果と得られる。
（１）ディスコティック液晶性分子の配向に与える効果
ディスコティック液晶性分子の配向に与える効果としては、一般的に、ディスコティック液晶性分子の透明支持体平面に対する平均傾斜角の制御、およびディスコティック液晶性分子の配向規制力が挙げられる。特に、後者の配向規制の点で、光学的異方性層内のディスコティック液晶性分子全体を均一に配向（モノドメイン配向）させることは重要である。ドメイン同士の境界に配向欠陥が発生することは、光学的性質を低下させる要因となるからである。本発明の配向膜を用いると、配向欠陥がほとんど認められない。また、ディスコティック液晶性分子を低い温度にて、あるいは短時間で垂直配向させることができる。
（２）配向膜そのものの物理的性質に与える効果
加熱処理によって、ポリマーの分子間相互作用（あるいは分子内相互作用）が増大し、分子鎖が剛直となる結果、膜の強度が向上するものと考えられる。また、塗布膜中に含まれている残留イオン物質を排除する効果も期待される。
【０２０８】
［液晶層］
配向膜により配向させる液晶性分子は、液晶層を形成する。上記の配向膜は、５０乃至９０度の範囲の平均傾斜角で液晶性分子を実質的に垂直に配向させる機能を有する。
液晶性分子としては、棒状液晶性分子またはディスコティック液晶性分子が好ましい。棒状液晶性分子の傾斜角は棒状液晶性分子の長軸方向と基板平面との角度を意味し、ディスコティック液晶性分子の傾斜角は、ディスコティック液晶性分子の円盤面と基板平面との角度を意味する。
液晶素子を、液晶セルとして用いる場合、棒状液晶性分子を用いることが特に好ましい。
棒状液晶性分子としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類およびアルケニルシクロヘキシルベンゾニトリル類が好ましく用いられる。
棒状液晶性分子を実質的に垂直に配向させた液晶セルとしては、ＶＡ（Vertically Aligned）モードの液晶セルが代表的である。ＶＡモードの液晶セルを用いた液晶表示装置については、日経マイクロデバイスＮｏ．１３６、１４７頁（１９９６）、特開平２−１７６６２５号公報および特許番号第２８６６３７２号公報に記載がある。
【０２０９】
［光学的異方性層］
液晶素子を、光学補償シートとして用いる場合、液晶層は光学補償シートの光学的異方性層として機能する。光学的異方性層には、棒状液晶性分子またはディスコティック液晶性分子を好ましく用いることができる。ディスコティック液晶性分子を用いることが特に好ましい。
ディスコティック液晶性分子を用いる光学的異方性層では、上記の配向膜を用いて、ディスコティック液晶性分子の円盤面を、配向膜に対して、実質的に垂直（５０乃至９０度の範囲の平均傾斜角）に配向させる。ディスコティック液晶性分子は、垂直（ホモジニアス）配向状態のまま光学的異方性層内で固定することが好ましい。ディスコティック液晶性分子は、重合反応により固定することがさらに好ましい。
ディスコティック液晶性分子は、様々な文献（C. Destrade et al., Mol. Crysr. Liq. Cryst., vol. 71, page 111 (1981) ；日本化学会編、季刊化学総説、Ｎｏ．２２、液晶の化学、第５章、第１０章第２節(1994)；B. Kohne et al., Angew. Chem. Soc. Chem. Comm., page 1794 (1985)；J. Zhang et al., J. Am. Chem. Soc., vol. 116, page 2655 (1994)）に記載されている。ディスコティック液晶性分子の重合については、特開平８−２７２８４公報に記載がある。
ディスコティック液晶性分子を重合により固定するためには、ディスコティック液晶性分子の円盤状コアに、置換基として重合性基を結合させる必要がある。ただし、円盤状コアに重合性基を直結させると、重合反応において配向状態を保つことが困難になる。そこで、円盤状コアと重合性基との間に、連結基を導入する。従って、重合性基を有するディスコティック液晶性分子は、下記式で表わされる化合物であることが好ましい。
【０２１０】
Ｄ（−Ｌ−Ｑ）n
式中、Ｄは円盤状コアであり；Ｌは二価の連結基であり；Ｑは重合性基であり；そして、ｎは４乃至１２の整数である。
上記式の円盤状コア（Ｄ）の例を以下に示す。以下の各例において、ＬＱ（またはＱＬ）は、二価の連結基（Ｌ）と重合性基（Ｑ）との組み合わせを意味する。
【０２１１】
【化１１４】
0004255204.tif 000110
【０２１２】
【化１１５】
0004255204.tif 000111
【０２１３】
【化１１６】
0004255204.tif 000112
【０２１４】
【化１１７】
0004255204.tif 000113
【０２１５】
【化１１８】
0004255204.tif 000114
【０２１６】
【化１１９】
0004255204.tif 000115
【０２１７】
【化１２０】
0004255204.tif 000116
【０２１８】
上記式において、二価の連結基（Ｌ）は、アルキレン基、アルケニレン基、アリーレン基、−ＣＯ−、−ＮＨ−、−Ｏ−、−Ｓ−およびそれらの組み合わせからなる群より選ばれる二価の連結基であることが好ましい。二価の連結基（Ｌ）は、アルキレン基、アルケニレン基、アリーレン基、−ＣＯ−、−ＮＨ−、−Ｏ−および−Ｓ−からなる群より選ばれる二価の基を少なくとも二つ組み合わせた基であることがさらに好ましい。二価の連結基（Ｌ）は、アルキレン基、アルケニレン基、アリーレン基、−ＣＯ−および−Ｏ−からなる群より選ばれる二価の基を少なくとも二つ組み合わせた基であることが最も好ましい。アルキレン基の炭素原子数は、１乃至１２であることが好ましい。アルケニレン基の炭素原子数は、２乃至１２であることが好ましい。アリーレン基の炭素原子数は、６乃至１０であることが好ましい。アルキレン基、アルケニレン基およびアリーレン基は、置換基（例、アルキル基、ハロゲン原子、シアノ、アルコキシ基、アシルオキシ基）を有していてもよい。
二価の連結基（Ｌ）の例を以下に示す。左側が円盤状コア（Ｄ）に結合し、右側が重合性基（Ｑ）に結合する。ＡＬはアルキレン基またはアルケニレン基を意味し、ＡＲはアリーレン基を意味する。
【０２１９】
Ｌ１：−ＡＬ−ＣＯ−Ｏ−ＡＬ−
Ｌ２：−ＡＬ−ＣＯ−Ｏ−ＡＬ−Ｏ−
Ｌ３：−ＡＬ−ＣＯ−Ｏ−ＡＬ−Ｏ−ＡＬ−
Ｌ４：−ＡＬ−ＣＯ−Ｏ−ＡＬ−Ｏ−ＣＯ−
Ｌ５：−ＣＯ−ＡＲ−Ｏ−ＡＬ−
Ｌ６：−ＣＯ−ＡＲ−Ｏ−ＡＬ−Ｏ−
Ｌ７：−ＣＯ−ＡＲ−Ｏ−ＡＬ−Ｏ−ＣＯ−
Ｌ８：−ＣＯ−ＮＨ−ＡＬ−
Ｌ９：−ＮＨ−ＡＬ−Ｏ−
Ｌ10：−ＮＨ−ＡＬ−Ｏ−ＣＯ−
Ｌ11：−Ｏ−ＡＬ−
Ｌ12：−Ｏ−ＡＬ−Ｏ−
Ｌ13：−Ｏ−ＡＬ−Ｏ−ＣＯ−
【０２２０】
Ｌ14：−Ｏ−ＡＬ−Ｏ−ＣＯ−ＮＨ−ＡＬ−
Ｌ15：−Ｏ−ＡＬ−Ｓ−ＡＬ−
Ｌ16：−Ｏ−ＣＯ−ＡＬ−ＡＲ−Ｏ−ＡＬ−Ｏ−ＣＯ−
Ｌ17：−Ｏ−ＣＯ−ＡＲ−Ｏ−ＡＬ−ＣＯ−
Ｌ18：−Ｏ−ＣＯ−ＡＲ−Ｏ−ＡＬ−Ｏ−ＣＯ−
Ｌ19：−Ｏ−ＣＯ−ＡＲ−Ｏ−ＡＬ−Ｏ−ＡＬ−Ｏ−ＣＯ−
Ｌ20：−Ｏ−ＣＯ−ＡＲ−Ｏ−ＡＬ−Ｏ−ＡＬ−Ｏ−ＡＬ−Ｏ−ＣＯ−
Ｌ21：−Ｓ−ＡＬ−
Ｌ22：−Ｓ−ＡＬ−Ｏ−
Ｌ23：−Ｓ−ＡＬ−Ｏ−ＣＯ−
Ｌ24：−Ｓ−ＡＬ−Ｓ−ＡＬ−
Ｌ25：−Ｓ−ＡＲ−ＡＬ−
【０２２１】
ＡＬ（アルキレン基またはアルケニレン基）に、不斉炭素原子を導入すると、ディスコティック液晶性分子を螺旋状にねじれ配向させることができる。不斉炭素原子を含むＡＬ＊の例を以下に挙げる。左側が円盤状コア（Ｄ）側であり、右側が重合性基（Ｑ）側である。＊印を付けた炭素原子（Ｃ）が不斉炭素原子である。光学活性は、ＳとＲのいずれでもよい。
【０２２２】
ＡＬ＊１：−ＣＨ2 ＣＨ2 −Ｃ＊ＨＣＨ3 −ＣＨ2 ＣＨ2 ＣＨ2 −
ＡＬ＊２：−ＣＨ2 ＣＨ2 ＣＨ2 −Ｃ＊ＨＣＨ3 −ＣＨ2 ＣＨ2 −
ＡＬ＊３：−ＣＨ2 −Ｃ＊ＨＣＨ3 −ＣＨ2 ＣＨ2 ＣＨ2 ＣＨ2 −
ＡＬ＊４：−Ｃ＊ＨＣＨ3 −ＣＨ2 ＣＨ2 ＣＨ2 ＣＨ2 ＣＨ2 −
ＡＬ＊５：−ＣＨ2 ＣＨ2 ＣＨ2 ＣＨ2 −Ｃ＊ＨＣＨ3 −ＣＨ2 −
ＡＬ＊６：−ＣＨ2 ＣＨ2 ＣＨ2 ＣＨ2 ＣＨ2 −Ｃ＊ＨＣＨ3 −
ＡＬ＊７：−Ｃ＊ＨＣＨ3 −ＣＨ2 ＣＨ2 ＣＨ2 ＣＨ2 −
ＡＬ＊８：−ＣＨ2 −Ｃ＊ＨＣＨ3 −ＣＨ2 ＣＨ2 ＣＨ2 −
ＡＬ＊９：−ＣＨ2 ＣＨ2 −Ｃ＊ＨＣＨ3 −ＣＨ2 ＣＨ2 −
ＡＬ＊10：−ＣＨ2 ＣＨ2 ＣＨ2 −Ｃ＊ＨＣＨ3 −ＣＨ2 −
【０２２３】
ＡＬ＊11：−ＣＨ2 ＣＨ2 ＣＨ2 ＣＨ2 −Ｃ＊ＨＣＨ3 −
ＡＬ＊12：−Ｃ＊ＨＣＨ3 −ＣＨ2 ＣＨ2 ＣＨ2 −
ＡＬ＊13：−ＣＨ2 −Ｃ＊ＨＣＨ3 −ＣＨ2 ＣＨ2 −
ＡＬ＊14：−ＣＨ2 ＣＨ2 −Ｃ＊ＨＣＨ3 −ＣＨ2 −
ＡＬ＊15：−ＣＨ2 ＣＨ2 ＣＨ2 −Ｃ＊ＨＣＨ3 −
ＡＬ＊16：−ＣＨ2 −Ｃ＊ＨＣＨ3 −
ＡＬ＊17：−Ｃ＊ＨＣＨ3 −ＣＨ2 −
ＡＬ＊18：−Ｃ＊ＨＣＨ3 −ＣＨ2 ＣＨ2 ＣＨ2 ＣＨ2 ＣＨ2 ＣＨ2 −
ＡＬ＊19：−ＣＨ2 −Ｃ＊ＨＣＨ3 −ＣＨ2 ＣＨ2 ＣＨ2 ＣＨ2 ＣＨ2 −
ＡＬ＊20：−ＣＨ2 ＣＨ2 −Ｃ＊ＨＣＨ3 −ＣＨ2 ＣＨ2 ＣＨ2 ＣＨ2 −
【０２２４】
ＡＬ＊21：−ＣＨ2 ＣＨ2 ＣＨ2 −Ｃ＊ＨＣＨ3 −ＣＨ2 ＣＨ2 ＣＨ2 −
ＡＬ＊22：−Ｃ＊ＨＣＨ3 −ＣＨ2 ＣＨ2 ＣＨ2 ＣＨ2 ＣＨ2 ＣＨ2 ＣＨ2 −
ＡＬ＊23：−ＣＨ2 −Ｃ＊ＨＣＨ3 −ＣＨ2 ＣＨ2 ＣＨ2 ＣＨ2 ＣＨ2 ＣＨ2 −
ＡＬ＊24：−ＣＨ2 ＣＨ2 −Ｃ＊ＨＣＨ3 −ＣＨ2 ＣＨ2 ＣＨ2 ＣＨ2 ＣＨ2 −
ＡＬ＊25：−ＣＨ2 ＣＨ2 ＣＨ2 −Ｃ＊ＨＣＨ3 −ＣＨ2 ＣＨ2 ＣＨ2 ＣＨ2 −
ＡＬ＊26：−Ｃ＊ＨＣＨ3 −（ＣＨ2 ）8 −
ＡＬ＊27：−ＣＨ2 −Ｃ＊ＨＣＨ3 −（ＣＨ2 ）8 −
ＡＬ＊28：−ＣＨ2 −Ｃ＊ＨＣＨ2ＣＨ3 −
ＡＬ＊29：−ＣＨ2 −Ｃ＊ＨＣＨ2ＣＨ3 −ＣＨ2 −
ＡＬ＊30：−ＣＨ2 −Ｃ＊ＨＣＨ2ＣＨ3 −ＣＨ2 ＣＨ2 −
【０２２５】
ＡＬ＊31：−ＣＨ2 −Ｃ＊ＨＣＨ2ＣＨ3 −ＣＨ2 ＣＨ2 ＣＨ2 ＣＨ2 −
ＡＬ＊32：−ＣＨ2 −Ｃ＊Ｈ（ｎ−Ｃ3 Ｈ7 ）−ＣＨ2 ＣＨ2 −
ＡＬ＊33：−ＣＨ2 −Ｃ＊Ｈ（ｎ−Ｃ3 Ｈ7 ）−ＣＨ2 ＣＨ2 ＣＨ2 ＣＨ2 −
ＡＬ＊34：−ＣＨ2 −Ｃ＊Ｈ（ＯＣＯＣＨ3 ）−ＣＨ2 ＣＨ2 −
ＡＬ＊35：−ＣＨ2 −Ｃ＊Ｈ（ＯＣＯＣＨ3 ）−ＣＨ2 ＣＨ2 ＣＨ2 ＣＨ2 −
ＡＬ＊36：−ＣＨ2 −Ｃ＊ＨＦ−ＣＨ2 ＣＨ2 −
ＡＬ＊37：−ＣＨ2 −Ｃ＊ＨＦ−ＣＨ2 ＣＨ2 ＣＨ2 ＣＨ2 −
ＡＬ＊38：−ＣＨ2 −Ｃ＊ＨＣｌ−ＣＨ2 ＣＨ2 −
ＡＬ＊39：−ＣＨ2 −Ｃ＊ＨＣｌ−ＣＨ2 ＣＨ2 ＣＨ2 ＣＨ2 −
【０２２６】
ＡＬ＊40：−ＣＨ2 −Ｃ＊ＨＯＣＨ3 −ＣＨ2 ＣＨ2 −
ＡＬ＊41：−ＣＨ2 −Ｃ＊ＨＯＣＨ3 −ＣＨ2 ＣＨ2 ＣＨ2 ＣＨ2 −
ＡＬ＊42：−ＣＨ2 −Ｃ＊ＨＣＮ−ＣＨ2 ＣＨ2 −
ＡＬ＊43：−ＣＨ2 −Ｃ＊ＨＣＮ−ＣＨ2 ＣＨ2 ＣＨ2 ＣＨ2 −
ＡＬ＊44：−ＣＨ2 −Ｃ＊ＨＣＦ3 −ＣＨ2 ＣＨ2 −
ＡＬ＊45：−ＣＨ2 −Ｃ＊ＨＣＦ3 −ＣＨ2 ＣＨ2 ＣＨ2 ＣＨ2 −
【０２２７】
前記式の重合性基（Ｑ）は、重合反応の種類に応じて決定する。重合性基（Ｑ）の例を以下に示す。
【０２２８】
【化１２１】
0004255204.tif 000117
【０２２９】
重合性基（Ｑ）は、不飽和重合性基（Ｑ１〜Ｑ７）、エポキシ基（Ｑ８）またはアジリジニル基（Ｑ９）であることが好ましく、不飽和重合性基であることがさらに好ましく、エチレン性不飽和重合性基（Ｑ１〜Ｑ６）であることが最も好ましい。
前記式において、ｎは４乃至１２の整数である。具体的な数字は、ディスコティックコア（Ｄ）の種類に応じて決定される。なお、複数のＬとＱの組み合わせは、異なっていてもよいが、同一であることが好ましい。
二種類以上のディスコティック液晶性分子を併用してもよい。例えば、二価の連結基に不斉炭素原子を有する分子と有していない分子を併用することができる。また、重合性基（Ｑ）を有する分子と有していない分子を併用してもよい。不斉炭素原子を有し重合性基を有していない分子と、重合性基を有し不斉炭素原子を有していない分子を併用することが特に好ましい。この場合は、重合性基を有し不斉炭素原子を有していない分子のみがディスコティック液晶性分子として機能し、不斉炭素原子を有し重合性基を有していない分子はカイラル剤（後述）として機能していると考えることもできる。
【０２３０】
非重合性ディスコティック液晶性分子は、前述した重合性ディスコティック液晶性分子の重合性基（Ｑ）を、水素原子またはアルキル基に変更した化合物であることが好ましい。すなわち、非重合性ディスコティック液晶性分子は、下記式で表わされる化合物であることが好ましい。
Ｄ（−Ｌ−Ｒ）n
式中、Ｄは円盤状コアであり；Ｌは二価の連結基であり；Ｒは水素原子またはアルキル基であり；そして、ｎは４乃至１２の整数である。
上記式の円盤状コア（Ｄ）の例は、ＬＱ（またはＱＬ）をＬＲ（またはＲＬ）に変更する以外は、前記の重合性ディスコティック液晶分子の例と同様である。
また、二価の連結基（Ｌ）の例も、前記の重合性ディスコティック液晶分子の例と同様である。
Ｒのアルキル基は、炭素原子数が１乃至４０であることが好ましく、１乃至３０であることがさらに好ましい。環状アルキル基よりも鎖状アルキル基の方が好ましく、分岐を有する鎖状アルキル基よりも直鎖状アルキル基の方が好ましい。Ｒは、水素原子または炭素原子数が１乃至３０の直鎖状アルキル基であることが特に好ましい。
【０２３１】
ディスコティック液晶性分子の二価の連結基（Ｌ）に不斉炭素原子を導入する代わりに、不斉炭素原子を含む光学活性を示す化合物（カイラル剤）を光学的異方性層に添加しても、ディスコティック液晶性分子を螺旋状にねじれ配向させることができる。不斉炭素原子を含む化合物としては、様々な天然または合成化合物が使用できる。不斉炭素原子を含む化合物中には、ディスコティック液晶性分子と同じまたは類似の重合性基を導入してもよい。重合性基を導入すると、ディスコティック液晶性分子を実質的に垂直（ホモジニアス）配向させた後に、固定するのと同時に、同じまたは類似の重合反応により不斉炭素原子を含む化合物も光学的異方性層内で固定することができる。
【０２３２】
ディスコティック液晶性分子を空気界面側においても、実質的に垂直（ホモジニアス）かつ均一に配向させるため、含フッ素界面活性剤またはセルロースエステルを光学的異方性層に添加することができる。
含フッ素界面活性剤は、フッ素原子を含む疎水性基、ノニオン性、アニオン性、カチオン性あるいは両性の親水性基および任意に設けられる連結基からなる。一つの疎水性基と一つの親水性基からなる含フッ素界面活性剤は、下記式で表わされる。
Ｒｆ−Ｌ５−Ｈｙ
式中、Ｒｆは、フッ素原子で置換された一価の炭化水素基であり、Ｌ５は、単結合または二価の連結基であり、そして、Ｈｙは親水性基である。
上記のＲｆは、疎水性基として機能する。炭化水素基は、アルキル基またはアリール基であることが好ましい。アルキル基の炭素原子数は３乃至３０であることが好ましく、アリール基の炭素原子数は６乃至３０であることが好ましい。
炭化水素基に含まれる水素原子の一部または全部は、フッ素原子で置換されている。フッ素原子で、炭化水素基に含まれる水素原子の５０％以上を置換することが好ましく、６０％以上を置換することがより好ましく、７０％以上を置換することがさらに好ましく、８０％以上を置換することが最も好ましい。
残りの水素原子は、さらに他のハロゲン原子（例、塩素原子、臭素原子）で置換されていてもよい。
Ｒｆの例を以下に示す。
【０２３３】
Ｒｆ１：ｎ−Ｃ8 Ｆ17−
Ｒｆ２：ｎ−Ｃ6 Ｆ13−
Ｒｆ３：Ｃｌ−（ＣＦ2 −ＣＦＣｌ）3 −ＣＦ2 −
Ｒｆ４：Ｈ−（ＣＦ2 ）8 −
Ｒｆ５：Ｈ−（ＣＦ2 ）10−
Ｒｆ６：ｎ−Ｃ9 Ｆ19−
Ｒｆ７：ペンタフルオロフェニル
Ｒｆ８：ｎ−Ｃ7 Ｆ15−
Ｒｆ９：Ｃｌ−（ＣＦ2 −ＣＦＣｌ）2 −ＣＦ2 −
Ｒｆ10：Ｈ−（ＣＦ2 ）4 −
Ｒｆ11：Ｈ−（ＣＦ2 ）6 −
Ｒｆ12：Ｃｌ−（ＣＦ2 ）6 −
Ｒｆ13：Ｃ3 Ｆ7 −
【０２３４】
前記式において、二価の連結基は、アルキレン基、アリーレン基、二価のヘテロ環残基、−ＣＯ−、−ＮＲ−（Ｒは炭素原子数が１乃至５のアルキル基または水素原子）、−Ｏ−、−ＳＯ2 −およびそれらの組み合わせからなる群より選ばれる二価の連結基であることが好ましい。
前記式のＬ５の例を以下に示す。左側が疎水性基（Ｒｆ）に結合し、右側が親水性基（Ｈｙ）に結合する。ＡＬはアルキレン基、ＡＲはアリーレン基、Ｈｃは二価のヘテロ環残基を意味する。なお、アルキレン基、アリーレン基および二価のヘテロ環残基は、置換基（例、アルキル基）を有していてもよい。
【０２３５】
Ｌ０：単結合
Ｌ51：−ＳＯ2 −ＮＲ−
Ｌ52：−ＡＬ−Ｏ−
Ｌ53：−ＣＯ−ＮＲ−
Ｌ54：−ＡＲ−Ｏ−
Ｌ55：−ＳＯ2 −ＮＲ−ＡＬ−ＣＯ−Ｏ−
Ｌ56：−ＣＯ−Ｏ−
Ｌ57：−ＳＯ2 −ＮＲ−ＡＬ−Ｏ−
Ｌ58：−ＳＯ2 −ＮＲ−ＡＬ−
Ｌ59：−ＣＯ−ＮＲ−ＡＬ−
Ｌ60：−ＡＬ−Ｏ−ＡＬ−
Ｌ61：−Ｈｃ−ＡＬ−
Ｌ62：−ＳＯ2 −ＮＲ−ＡＬ−Ｏ−ＡＬ−
Ｌ63：−ＡＲ−
Ｌ64：−Ｏ−ＡＲ−ＳＯ2 −ＮＲ−ＡＬ−
Ｌ65：−Ｏ−ＡＲ−ＳＯ2 −ＮＲ−
Ｌ66：−Ｏ−ＡＲ−Ｏ−
【０２３６】
前記式のＨｙは、ノニオン性親水性基、アニオン性親水性基、カチオン性親水性基あるいは両性親水性基のいずれかである。ノニオン性親水性基が特に好ましい。
前記式のＨｙの例を以下に示す。
【０２３７】
Ｈｙ１：−（ＣＨ2 ＣＨ2 Ｏ）n −Ｈ（ｎは５乃至３０の整数）
Ｈｙ２：−（ＣＨ2 ＣＨ2 Ｏ）n −Ｒ１
（ｎは５乃至３０の整数、Ｒ１は炭素原子数が１乃至６のアルキル基）
Ｈｙ３：−（ＣＨ2 ＣＨＯＨＣＨ2 ）n −Ｈ（ｎは５乃至３０の整数）
Ｈｙ４：−ＣＯＯＭ（Ｍは水素原子、アルカリ金属原子または解離状態）
Ｈｙ５：−ＳＯ3 Ｍ（Ｍは水素原子、アルカリ金属原子または解離状態）
Ｈｙ６：−（ＣＨ2 ＣＨ3 Ｏ）n −ＣＨ2 ＣＨ2 ＣＨ2 −ＳＯ3 Ｍ
（ｎは５乃至３０の整数、Ｍは水素原子またはアルカリ金属原子）
Ｈｙ７：−ＯＰＯ（ＯＨ）3
Ｈｙ８：−Ｎ+ （ＣＨ3 ）3 ・Ｘ- （Ｘはハロゲン原子）
Ｈｙ９：−ＣＯＯＮＨ4
【０２３８】
ノニオン性親水性基（Ｈｙ１、Ｈｙ２、Ｈｙ３）が好ましく、ポリエチレンオキサイドからなる親水性基（Ｈｙ１）が最も好ましい。
フッ素原子を含む疎水性基または親水性基を二以上有する含フッ素界面活性剤を用いてもよい。二種類以上の含フッ素界面活性剤を併用してもよい。
含フッ素界面活性剤については、様々な文献（例、堀口弘著「新界面活性剤」三共出版(1975)、M.J. Schick, Nonionic Surfactants, Marcell Dekker Inc., New York, (1967)、特開平７−１３２９３号公報）に記載がある。
含フッ素界面活性剤は、ディスコティック液晶性分子の量の０．０１乃至３０重量％の範囲であることが好ましく、０．０５乃至１０重量％であることがさらに好ましく、０．１乃至５重量％であることがさらに好ましい。
【０２３９】
セルロースエステルとしては、セルロースの低級脂肪酸エステルを用いることが好ましい。
セルロースの低級脂肪酸エステルにおける「低級脂肪酸」とは、炭素原子数が６以下の脂肪酸を意味する。炭素原子数は、２乃至５であることが好ましく、２乃至４であることがさらに好ましい。脂肪酸には置換基（例、ヒドロキシ）が結合していてもよい。二種類以上の脂肪酸がセルロースとエステルを形成していてもよい。セルロースの低級脂肪酸エステルの例には、セルロースアセテート、セルロースプロピオネート、セルロースブチレート、セルロースヒドロキシプロピオネート、セルロースアセテートプロピオネートおよびセルロースアセテートブチレートが含まれる。セルロースアセテートブチレートが特に好ましい。セルロースアセテートブチレートのブチリル化度は、３０％以上であることが好ましく、３０乃至８０％であることがさらに好ましい。セルロースアセテートブチレートのアセチル化度は、３０％以下であることが好ましく、１乃至３０％であることがさらに好ましい。
セルロースエステルは、０．００５乃至０．５ｇ／ｍ2 の範囲の量で使用することが好ましく、０．０１乃至０．４５ｇ／ｍ2 の範囲であることがより好ましく、０．０２乃至０．４／ｍ2 の範囲であることがさらに好ましく、０．０３乃至０．３５／ｍ2 の範囲であることが最も好ましい。また、ディスコティック液晶性分子の量の０．１乃至５重量％の量で使用することも好ましい。
【０２４０】
光学的異方性層は、ディスコティック液晶性分子、さらに必要に応じて不斉炭素原子を含む化合物、含フッ素界面活性剤、セルロースエステル、あるいは下記の重合開始剤や他の添加剤を含む塗布液を、配向膜の上に塗布することで形成する。
塗布液の調製に使用する溶媒としては、有機溶媒が好ましく用いられる。有機溶媒の例には、アミド（例、Ｎ，Ｎ−ジメチルホルムアミド）、スルホキシド（例、ジメチルスルホキシド）、ヘテロ環化合物（例、ピリジン）、炭化水素（例、ベンゼン、ヘキサン）、アルキルハライド（例、クロロホルム、ジクロロメタン）、エステル（例、酢酸メチル、酢酸ブチル）、ケトン（例、アセトン、メチルエチルケトン）、エーテル（例、テトラヒドロフラン、１，２−ジメトキシエタン）が含まれる。アルキルハライドおよびケトンが好ましい。二種類以上の有機溶媒を併用してもよい。
【０２４１】
塗布液の塗布は、公知の方法（例、押し出しコーティング法、ダイレクトグラビアコーティング法、リバースグラビアコーティング法、ダイコーティング法、バーコーティング法）により実施できる。
実質的に垂直（ホモジニアス）配向させたディスコティック液晶性分子は、配向状態を維持して固定する。固定化は、ディスコティック液晶性分子に導入した重合性基（Ｑ）の重合反応により実施することが好ましい。重合反応には、熱重合開始剤を用いる熱重合反応と光重合開始剤を用いる光重合反応とが含まれる。光重合反応が好ましい。
光重合開始剤の例には、α−カルボニル化合物（米国特許２３６７６６１号、同２３６７６７０号の各明細書記載）、アシロインエーテル（米国特許２４４８８２８号明細書記載）、α−炭化水素置換芳香族アシロイン化合物（米国特許２７２２５１２号明細書記載）、多核キノン化合物（米国特許３０４６１２７号、同２９５１７５８号の各明細書記載）、トリアリールイミダゾールダイマーとｐ−アミノフェニルケトンとの組み合わせ（米国特許３５４９３６７号明細書記載）、アクリジンおよびフェナジン化合物（特開昭６０−１０５６６７号公報、米国特許４２３９８５０号明細書記載）およびオキサジアゾール化合物（米国特許４２１２９７０号明細書記載）が含まれる。
【０２４２】
光重合開始剤の使用量は、塗布液の固形分の０．０１乃至２０重量％であることが好ましく、０．５乃至５重量％であることがさらに好ましい。
ディスコティック液晶性分子の重合のための光照射は、紫外線を用いることが好ましい。
照射エネルギーは、２０ｍＪ／ｃｍ2 乃至５０Ｊ／ｃｍ2 であることが好ましく、１００乃至２０００ｍＪ／ｃｍ2 であることがさらに好ましい。光重合反応を促進するため、加熱条件下で光照射を実施してもよい。
光学的異方性層の厚さは、０．１乃至５０μｍであることが好ましく、１乃至３０μｍであることがさらに好ましく、５乃至２０μｍであることが最も好ましい。なお、液晶表示装置に光学補償シートを二枚用いる場合は、一枚使用する場合に必要とされる光学的異方性層の厚さ（上記の好ましい範囲）の半分の厚さでよい。
光学的異方性層内のディスコティック液晶性分子の平均傾斜角度は、５０乃至９０度である。傾斜角度は、なるべく均一であることが好ましい。ただし、傾斜角度が光学的異方性層の厚み方向に沿って連続して変化しているならば、若干の変動があっても問題ない。
【０２４３】
ディスコティック液晶性分子のねじれの角度（ツイスト角）は、ＳＴＮ型液晶セルのツイスト角（一般に１８０乃至３６０度、好ましくは１８０度を越えて２７０度まで）に応じて、類似（なるべく±１０度以内）の角度となるように調整することが好ましい。液晶表示装置に光学補償シートを一枚用いる場合は、ディスコティック液晶性分子のねじれ角は、１８０乃至３６０度の範囲であることが好ましい。液晶表示装置に光学補償シートを二枚用いる場合は、ディスコティック液晶性分子のねじれ角は、９０乃至１８０度の範囲であることが好ましい。
光学補償シートをＳＴＮ型液晶表示装置に用いる場合、光学的異方性層の複屈折率の波長依存性（Δｎ（λ））は、ＳＴＮ型液晶セルの液晶の複屈折率の波長依存性に近い値であることが好ましい。
【０２４４】
［液晶表示装置］
前述したように、本発明は、ＳＴＮ型液晶セルを用いる液晶表示装置において特に有効である。
ＳＴＮ型液晶表示装置は、ＳＴＮ型液晶セル、液晶セルの片側または両側に配置された一枚または二枚の光学補償シートおよびそれらの両側に配置された一対の偏光板からなる。
液晶セルの棒状液晶性分子の配向方向とディスコティック液晶性分子の配向方向との関係は、光学補償シートに最も近い液晶セルの棒状液晶性分子のディレクタ（棒状分子の長軸方向）と、液晶セルに最も近い光学補償シートのディスコティック液晶性分子のディレクタ（円盤状コア平面の法線方向）とが、液晶セルの法線方向から見て、実質的に同じ向き（±１０度未満）になるように配置することが好ましい。
光学補償シートの透明支持体を、偏光膜の液晶セル側の保護膜としても機能させることができる。その場合は、透明支持体の遅相軸（屈折率が最大となる方向）と偏光膜の透過軸とが実質的に垂直または実質的に平行（±１０度未満）になるように配置することが好ましい。
【０２４５】
【実施例】
なお、以下の実施例のうち、実施例１〜１８および実施例３４〜４０は参考例である。
［実施例１］
厚さ１００μｍ、サイズ２７０ｍｍ×１００ｍｍのトリアセチルセルロースフイルム（フジタック、富士写真フイルム（株）製）を透明支持体として用いた。
下記のアクリル酸コポリマー（ＰＡ１）およびトリエチルアミンを、トリエチルアミンがアクリル酸コポリマーに対して２０重量％となるように、メタノールと水との混合溶媒（容量比＝３０／７０）に溶解し、５重量％溶液を調製した。この溶液を、バーコーターを用いて透明支持体の上に１μｍの厚さに塗布した。塗布層を、１００℃の温風で５分間乾燥し、その表面をラビング処理して、配向膜を形成した。
【０２４６】
【化１２２】
0004255204.tif 000118
【０２４７】
配向膜の上に、以下の組成の塗布液をエクストルージョン法により塗布した。
【０２４８】
0004255204.tif 000119
【０２４９】
【化１２３】
0004255204.tif 000120
【０２５０】
【化１２４】
0004255204.tif 000121
【０２５１】
【化１２５】
0004255204.tif 000122
【０２５２】
塗布層を１３０℃で２分間加熱して、ディスコティック液晶性化合物を実質的に垂直に配向させた。その温度で、４秒間紫外線を照射し、ディスコティック液晶性化合物を重合させ、配向状態を固定した。このようにして、ディスコティック液晶性化合物が垂直かつねじれて配向している光学的異方性層を形成し、光学補償シートを作成した。
配向膜のラビング軸に対して４５度の角度で、透明支持体側から光学補償シートに偏光を入射し、光学機器（Multi Chanel Photo Analyzer、大塚電子（株）製）を用いて出射光の偏光解析を行い、ツイスト角を求めたところ、２３０〜２５０度であった。
【０２５３】
別に、光学的異方性層塗布液からディスコティック液晶性化合物（２）を除いた以外は同様にして、ディスコティック液晶性化合物が実質的に垂直に配向しているが、ねじれていない光学補償シートを作成した。このシートについて、エリプソメーターを用いて、面内レターデーション（Ｒｅ）を測定し、その角度依存性から平均傾斜角を求めたところ、８０〜８５度であった。
さらに別に、水平配向膜を用いてアンチパラレルセルを作成し、セル内に上記のディスコティック液晶性化合物（１）および（２）を封入した。得られた液晶セルについて、エリプソメーターを用いて、面内レターデーション（Ｒｅ）を測定し、その値をセルの厚みで割ることによりΔｎを求めたところ、０．０７であった。
【０２５４】
［実施例２］
アクリル酸コポリマー（ＰＡ１）に代えて、下記のアクリル酸コポリマー（ＰＡ２０）を同量用いた以外は、実施例１と同様に光学補償シートを作成して評価した。ディスコティック液晶性化合物の平均傾斜角は、７５度であった。
【０２５５】
【化１２６】
0004255204.tif 000123
【０２５６】
［実施例３］
アクリル酸コポリマー（ＰＡ１）に代えて、下記のアクリル酸コポリマー（ＰＡ４０）を同量用いた以外は、実施例１と同様に光学補償シートを作成して評価した。ディスコティック液晶性化合物の平均傾斜角は、７０度であった。
【０２５７】
【化１２７】
0004255204.tif 000124
【０２５８】
［実施例４］
アクリル酸コポリマー（ＰＡ１）に代えて、下記のアクリル酸コポリマー（ＰＡ５０）を同量用いた以外は、実施例１と同様に光学補償シートを作成して評価した。ディスコティック液晶性化合物の平均傾斜角は、７０度であった。
【０２５９】
【化１２８】
0004255204.tif 000125
【０２６０】
［実施例５］
実施例１で作成した光学補償シートを用いて、図３の（ｅ）に示す構造のＳＴＮ型液晶表示装置を作成した。液晶セルと光学補償シートとが接する面で、液晶セルの棒状液晶性分子の配向方向と光学補償シートのディスコティック液晶性分子の配向方向とを一致させた。出射側偏光板の吸収軸と液晶セルの出射側の棒状液晶性分子の配向方向との角度は、４５度に調節した。入射側偏光板の吸収軸と出射側偏光板の吸収軸とは直交するように配置した。
得られたＳＴＮ型液晶表示装置に電圧を印加したところ、ノーマリーブラックモードになった。視覚特性を測定したところ、コントラスト比が５以上の角度範囲が左右で１２０度以上、上下で１５０度以上得られた。
【０２６１】
［実施例６］
以下の組成の光学的異方性層塗布液を用いた以外は、実施例１と同様にして光学補償シートを作成して評価したところ、実施例１と同様の結果が得られた。
【０２６２】
0004255204.tif 000126
【０２６３】
【化１２９】
0004255204.tif 000127
【０２６４】
【化１３０】
0004255204.tif 000128
【０２６５】
［実施例７］
厚さ１００μｍ、サイズ２７０ｍｍ×１００ｍｍのトリアセチルセルロースフイルム（フジタック、富士写真フイルム（株）製）を透明支持体として用いた。
下記のアクリル酸コポリマー（ＰＡ４１）およびトリエチルアミンを、トリエチルアミンがアクリル酸コポリマーに対して２０重量％となるように、メタノールと水との混合溶媒（容量比＝３０／７０）に溶解し、５重量％溶液を調製した。この溶液ををバーコーターを用いて透明支持体の上に１μｍの厚さに塗布した。塗布層を、１００℃の温風で５分間乾燥し、その表面をラビング処理して、配向膜を形成した。
【０２６６】
【化１３１】
0004255204.tif 000129
【０２６７】
配向膜の上に、実施例１と同様にして光学的異方性層を形成し、光学補償シートを作成した。
配向膜のラビング軸に対して４５度の角度で、透明支持体側から光学補償シートに偏光を入射し、光学機器（Multi Chanel Photo Analyzer、大塚電子（株）製）を用いて出射光の偏光解析を行い、ツイスト角を求めたところ、２３０〜２５０度であった。
【０２６８】
別に、光学的異方性層塗布液からディスコティック液晶性化合物（２）を除いた以外は同様にして、ディスコティック液晶性化合物が垂直配向しているが、ねじれていない光学補償シートを作成した。このシートについて、エリプソメーターを用いて、面内レターデーション（Ｒｅ）を測定し、その角度依存性から平均傾斜角を求めたところ、８０〜８５度であった。
さらに別に、水平配向膜を用いてアンチパラレルセルを作成し、セル内に上記のディスコティック液晶性化合物（１）および（２）を封入した。得られた液晶セルについて、エリプソメーターを用いて、面内レターデーション（Ｒｅ）を測定し、その値をセルの厚みで割ることによりΔｎを求めたところ、０．０７であった。
【０２６９】
［実施例８］
アクリル酸コポリマー（ＰＡ４１）に代えて、下記のアクリル酸コポリマー（ＰＡ５１）を同量用いた以外は、実施例７と同様に光学補償シートを作成して評価した。ディスコティック液晶性化合物の平均傾斜角は、７５度であった。
【０２７０】
【化１３２】
0004255204.tif 000130
【０２７１】
［実施例９］
アクリル酸コポリマー（ＰＡ４１）に代えて、下記のアクリル酸コポリマー（ＰＡ６０）を同量用いた以外は、実施例７と同様に光学補償シートを作成して評価した。ディスコティック液晶性化合物の平均傾斜角は、７０度であった。
【０２７２】
【化１３３】
0004255204.tif 000131
【０２７３】
［実施例１０］
アクリル酸コポリマー（ＰＡ４１）に代えて、下記のアクリル酸コポリマー（ＰＡ７１）を同量用いた以外は、実施例７と同様に光学補償シートを作成して評価した。ディスコティック液晶性化合物の平均傾斜角は、８０度であった。
【０２７４】
【化１３４】
0004255204.tif 000132
【０２７５】
［実施例１１］
実施例７で作成した光学補償シートを用いて、図３の（ｅ）に示す構造のＳＴＮ型液晶表示装置を作成した。液晶セルと光学補償シートとが接する面で、液晶セルの棒状液晶性分子の配向方向と光学補償シートのディスコティック液晶性分子の配向方向とを一致させた。出射側偏光板の吸収軸と液晶セルの出射側の棒状液晶性分子の配向方向との角度は、４５度に調節した。入射側偏光板の吸収軸と出射側偏光板の吸収軸とは直交するように配置した。
得られたＳＴＮ型液晶表示装置に電圧を印加したところ、ノーマリーブラックモードになった。視覚特性を測定したところ、コントラスト比が５以上の角度範囲が左右で１２０度以上、上下で１５０度以上得られた。
【０２７６】
［実施例１２］
以下の組成の光学的異方性層塗布液を用いた以外は、実施例７と同様にして光学補償シートを作成して評価したところ、実施例７と同様の結果が得られた。
【０２７７】
0004255204.tif 000133
【０２７８】
［実施例１３］
厚さ１００μｍ、サイズ２７０ｍｍ×１００ｍｍのトリアセチルセルロースフイルム（フジタック、富士写真フイルム（株）製）を透明支持体として用いた。下記のアクリル酸コポリマー（ＰＡ２０１）およびトリエチルアミンを、トリエチルアミンがアクリル酸コポリマーに対して２０重量％となるように、メタノールと水との混合溶媒（容量比＝３０／７０）に溶解して、５重量％溶液を調製した。この溶液をバーコーターを用いて透明支持体の上に１μｍの厚さに塗布した。塗布層を、１００℃の温風で５分間乾燥し、その表面をラビング処理して、配向膜を形成した。
【０２７９】
【化１３５】
0004255204.tif 000134
【０２８０】
配向膜の上に、実施例１と同様にして光学的異方性層を形成し、光学補償シートを作成した。
配向膜のラビング軸に対して４５度の角度で、透明支持体側から光学補償シートに偏光を入射し、光学機器（Multi Chanel Photo Analyzer、大塚電子（株）製）を用いて出射光の偏光解析を行い、ツイスト角を求めたところ、２３０〜２５０度であった。
【０２８１】
別に、光学的異方性層塗布液からディスコティック液晶性化合物（２）を除いた以外は同様にして、ディスコティック液晶性化合物が垂直配向しているが、ねじれていない光学補償シートを作成した。このシートについて、エリプソメーターを用いて、面内レターデーション（Ｒｅ）を測定し、その角度依存性から平均傾斜角を求めたところ、８０〜８５゜であった。
さらに別に、水平配向膜を用いてアンチパラレルセルを作成し、セル内に上記のディスコティック液晶性化合物（１）および（２）を封入した。得られた液晶セルについて、エリプソメーターを用いて、面内レターデーション（Ｒｅ）を測定し、その値をセルの厚みで割ることによりΔｎを求めたところ、０．０７であった。
【０２８２】
［実施例１４］
アクリル酸コポリマー（ＰＡ２０１）に代えて、下記のアクリル酸コポリマー（ＰＡ２１０）を同量用いた以外は、実施例１３と同様に光学補償シートを作成して評価した。ディスコティック液晶性化合物の平均傾斜角は、７０゜であった。
【０２８３】
【化１３６】
0004255204.tif 000135
【０２８４】
［実施例１５］
アクリル酸コポリマー（ＰＡ２０１）に代えて、下記のアクリル酸コポリマー（ＰＡ２２５）を同量用いた以外は、実施例１３と同様に光学補償シートを作成して評価した。ディスコティック液晶性化合物の平均傾斜角は、６０゜であった。
【０２８５】
【化１３７】
0004255204.tif 000136
【０２８６】
［実施例１６］
アクリル酸コポリマー（ＰＡ２０１）に代えて、下記のアクリル酸コポリマー（ＰＡ２４０）を同量用いた以外は、実施例１３と同様に光学補償シートを作成して評価した。ディスコティック液晶性化合物の平均傾斜角は、７５゜であった。
【０２８７】
【化１３８】
0004255204.tif 000137
【０２８８】
［実施例１７］
実施例１３で作成した光学補償シートを用いて、図３の（ｅ）に示す構造のＳＴＮ型液晶表示装置を作成した。液晶セルと光学補償シートとが接する面で、液晶セルの棒状液晶性分子の配向方向と光学補償シートのディスコティック液晶性分子の配向方向とを一致させた。出射側偏光板の吸収軸と液晶セルの出射側の棒状液晶性分子の配向方向との角度は、４５度に調節した。入射側偏光板の吸収軸と出射側偏光板の吸収軸とは直交するように配置した。
得られたＳＴＮ型液晶表示装置に電圧を印加したところ、ノーマリーブラックモードになった。視覚特性を測定したところ、コントラスト比が５以上の角度範囲が左右で１２０度以上、上下で１５０度以上得られた。
【０２８９】
［実施例１８］
以下の組成の光学的異方性層塗布液を用いた以外は、実施例１３と同様にして光学補償シートを作成して評価したところ、実施例１３と同様の結果が得られた。
【０２９０】
0004255204.tif 000138
【０２９１】
［実施例１９］
厚さ１００μｍ、サイズ２７０ｍｍ×１００ｍｍのトリアセチルセルロースフイルム（フジタック、富士写真フイルム（株）製）を透明支持体として用いた。下記のアクリル酸コポリマー（ＰＡ３１０）およびトリエチルアミンを、トリエチルアミンがアクリル酸コポリマーに対して２０重量％となるように、メタノールと水との混合溶媒（容積比＝３０／７０）に溶解し、５重量％溶液を調製した。この溶液を、バーコーターを用いて透明支持体の上に１μｍの厚さに塗布した。塗布層を、１００℃の温風で５分間乾燥し、その表面をラビング処理して、配向膜を形成した。
【０２９２】
【化１３９】
0004255204.tif 000139
【０２９３】
配向膜の上に、実施例１と同様にして光学的異方性層を形成し、光学補償シートを作成した。
得られた光学補償シートの△ｎｄを波長５５０ｎｍにおいて測定したところ、４４０ｎｍであった。また、ディスコティック液晶性分子のツイスト角は、１２０度であった。
別に、光学的異方性層塗布液からディスコティック液晶性化合物（２）を除いた以外は同様にして、ディスコティック液晶性化合物が垂直配向しているが、ねじれていない光学補償シートを作成した。このシートについて、エリプソメーターを用いて、面内レターデーション（Ｒｅ）を測定し、その角度依存性から平均傾斜角を求めたところ、８５〜９０度であった。
【０２９４】
［実施例２０］
以下の組成の光学的異方性層塗布液を用いた以外は、実施例１９と同様にして光学補償シートを作成して評価した。
【０２９５】
0004255204.tif 000140
【０２９６】
【化１４０】
0004255204.tif 000141
【０２９７】
【化１４１】
0004255204.tif 000142
【０２９８】
得られた光学補償シートの△ｎｄを波長５５０ｎｍにおいて測定したところ、８８０ｎｍであった。また、ディスコティック液晶性分子のツイスト角は、２４０度であった。
さらに、ディスコティック液晶性分子の配向状態を偏光顕微鏡で確認したところ、すべての分子が均一に配向（モノドメイン配向）していた。
【０２９９】
別に、光学的異方性層塗布液からカイラル剤を除いた以外は同様にして、ディスコティック液晶性化合物が実質的に垂直に配向しているが、ねじれていない光学補償シートを作成した。このシートについて、エリプソメーターを用いて、面内レターデーション（Ｒｅ）を測定し、その角度依存性から平均傾斜角を求めたところ、８５〜９０度であった。
【０３００】
［実施例２１］
アクリル酸コポリマー（ＰＡ３１０）に代えて、下記のアクリル酸コポリマー（ＰＡ３１３）を同量用いた以外は、実施例２０と同様に光学補償シートを作製して評価した。ディスコティック液晶性化合物の平均傾斜角は、８５度であった。
【０３０１】
【化１４２】
0004255204.tif 000143
【０３０２】
［実施例２２］
アクリル酸コポリマー（ＰＡ３１０）に代えて、下記のアクリル酸コポリマー（ＰＡ３１９）を同量用いた以外は、実施例２０と同様に光学補償シートを作製して評価した。ディスコティック液晶性化合物の平均傾斜角は、８５度であった。
【０３０３】
【化１４３】
0004255204.tif 000144
【０３０４】
［実施例２３］
アクリル酸コポリマー（ＰＡ３１０）に代えて、下記のメタクリル酸コポリマー（ＰＡ３３１）を同量用いた以外は、実施例２０と同様に光学補償シートを作製して評価した。ディスコティック液晶性化合物の平均傾斜角は、８０度であった。
【０３０５】
【化１４４】
0004255204.tif 000145
【０３０６】
［実施例２４］
（液晶表示装置の作製）
ツイスト角が２４０度、△ｎｄが８８０ｎｍのＳＴＮ液晶セルの下側に、実施例１９で作製した光学補償シートを２枚、光学的異方性層側を向かい合わせ、光学的異方性層のディスコティック液晶性分子のディレクター（ディスコティック液晶性分子の円盤面の法線方向）が一致するように貼り合わせた。この光学補償シートと液晶セルを貼り合わせる面において、ディスコティック液晶性分子と液晶セルの棒状液晶性分子のディレクターが一致するように、光学補償シートを液晶セルに取り付けた。さらに、一対の偏光板をクロスニコル配置で取り付け、ＳＴＮ型液晶表示装置を作製した。
得られたＳＴＮ型液晶表示装置に電圧を印加したところ、ノーマリーブラックモードになった。視覚特性を測定したところ、コントラスト比が５以上の角度範囲が左右で１２０度以上、上下で１５０度以上得られた。
【０３０７】
［実施例２５］
（液晶表示装置の作製）
ツイスト角が２４０度、△ｎｄが８８０ｎｍのＳＴＮ液晶セルの下側に、実施例２０で作製した光学補償シートを１枚、光学的異方性層側を向かい合わせて貼り合わせた。この光学補償シートと液晶セルを貼り合わせる面において、ディスコティック液晶性分子と液晶セルの棒状液晶性分子のディレクターが一致するように、光学補償シートを液晶セルに取り付けた。さらに、一対の偏光板をクロスニコル配置で取り付け、ＳＴＮ型液晶表示装置を作製した。
得られたＳＴＮ型液晶表示装置に電圧を印加したところ、ノーマリーブラックモードになった。視覚特性を測定したところ、コントラスト比が５以上の角度範囲が左右で１２０度以上、上下で１５０度以上得られた。
【０３０８】
［実施例２６］
厚さ１００μｍ、サイズ２７０ｍｍ×１００ｍｍのトリアセチルセルロースフイルム（フジタック、富士写真フイルム（株）製）を透明支持体として用いた。下記のアクリル酸コポリマー（ＰＡ４１０）およびトリエチルアミンを、トリエチルアミンがアクリル酸コポリマーに対して２０重量％となるように、メタノールと水との混合溶媒（容積比＝３０／７０）に溶解し、５重量％溶液を調製した。この溶液を、バーコーターを用いて透明支持体の上に１μｍの厚さに塗布した。塗布層を、１００℃の温風で５分間乾燥し、その表面をラビング処理して、配向膜を形成した。
【０３０９】
【化１４５】
0004255204.tif 000146
【０３１０】
配向膜の上に、実施例１と同様にして光学的異方性層を形成し、光学補償シートを作成した。得られた光学補償シートの△ｎｄを波長５５０ｎｍにおいて測定したところ、４４０ｎｍであった。
配向膜のラビング軸に対して４５度の角度で、透明支持体側から光学補償シートに偏光を入射し、ツイスト角を求めたところ、１２０度であった。
【０３１１】
別に、光学的異方性層塗布液からディスコティック液晶性化合物（２）を除いた以外は同様にして、ディスコティック液晶性化合物が実質的に垂直に配向しているが、ねじれていない光学補償シートを作成した。このシートについて、エリプソメーターを用いて、面内レターデーション（Ｒｅ）を測定し、その角度依存性から平均傾斜角を求めたところ、８５〜９０度であった。
【０３１２】
［実施例２７］
アクリル酸コポリマー（ＰＡ４１０）に代えて、下記のアクリル酸コポリマー（ＰＡ４１６）を同量用いた以外は、実施例２６と同様に光学補償シートを作成して評価した。
【０３１３】
【化１４６】
0004255204.tif 000147
【０３１４】
得られた光学補償シートの△ｎｄを波長５５０ｎｍにおいて測定したところ、８８０ｎｍであった。また、ディスコティック液晶性分子のツイスト角は、２４０度であった。ディスコティック液晶性分子の平均傾斜角は、８０度であった。
【０３１５】
［実施例２８］
アクリル酸コポリマー（ＰＡ４１６）に代えて、下記のアクリル酸コポリマー（ＰＡ４２０）を同量用いた以外は、実施例２７と同様に光学補償シートを作成して評価した。ディスコティック液晶性分子の平均傾斜角は、８０度であった。
【０３１６】
【化１４７】
0004255204.tif 000148
【０３１７】
［実施例２９］
アクリル酸コポリマー（ＰＡ４１６）に代えて、下記のメタクリル酸コポリマー（ＰＡ４４１）を同量用いた以外は、実施例２７と同様に光学補償シートを作成して評価した。ディスコティック液晶性分子の平均傾斜角は、８５〜９０度であった。
【０３１８】
【化１４８】
0004255204.tif 000149
【０３１９】
［実施例３０］
（液晶表示装置の作製）
ツイスト角が２４０度、△ｎｄが８８０ｎｍのＳＴＮ液晶セルの下側に、実施例２６で作製した光学補償シートを２枚、光学的異方性層側を向かい合わせ、光学的異方性層のディスコティック液晶性分子のディレクター（ディスコティック液晶性分子の円盤面の法線方向）が一致するように貼り合わせた。この光学補償シートと液晶セルを貼り合わせる面において、ディスコティック液晶性分子と液晶セルの棒状液晶性分子のディレクターが一致するように、光学補償シートを液晶セルに取り付けた。さらに、一対の偏光板をクロスニコル配置で取り付け、ＳＴＮ型液晶表示装置を作製した。
得られたＳＴＮ型液晶表示装置に電圧を印加したところ、ノーマリーブラックモードになった。視覚特性を測定したところ、コントラスト比が５以上の角度範囲が左右で１２０度以上、上下で１５０度以上得られた。
【０３２０】
［実施例３１］
（液晶表示装置の作製）
ツイスト角が２４０度、△ｎｄが８８０ｎｍのＳＴＮ液晶セルの下側に、実施例２７で作製した光学補償シートを１枚、光学的異方性層側を向かい合わせ、光学的異方性層のディスコティック液晶性分子のディレクター（ディスコティック液晶性分子の円盤面の法線方向）が一致するように貼り合わせた。この光学補償シートと液晶セルを貼り合わせる面において、ディスコティック液晶性分子と液晶セルの棒状液晶性分子のディレクターが一致するように、光学補償シートを液晶セルに取り付けた。さらに、一対の偏光板をクロスニコル配置で取り付け、ＳＴＮ型液晶表示装置を作製した。
得られたＳＴＮ型液晶表示装置に電圧を印加したところ、ノーマリーブラックモードになった。視覚特性を測定したところ、コントラスト比が５以上の角度範囲が左右で１２０度以上、上下で１５０度以上得られた。
【０３２１】
［実施例３２］
（配向膜の作製）
厚さ１００μｍ、サイズ２７０ｍｍ×１００ｍｍのトリアセチルセルロース（フジタック、富士写真フィルム（株）製）を透明支持体として用いた。
実施例１９で用いたアクリル酸コポリマー（ＰＡ３１０）およびトリエチルアミン（アクリル酸コポリマーの２０重量％）を、メタノールと水との混合溶媒（容積比＝３０／７０）に溶解して、５重量％溶液を調製した。
上記溶液をバーコータを用いて、透明支持体上に１μｍの厚さ（乾燥前の厚さ）に塗布した。塗布層に、１００℃に加熱した空気を５分間吹き付け、塗布層を乾燥した。次いで、塗布層表面を長手方向に沿ってラビング処理した後、直ちに１３０℃に加熱したホットプレートに５分間接触させ、配向膜を形成した。
【０３２２】
（光学補償シートの作製）
実施例２０で用いたディスコティック液晶性化合物（４）１．０ｇに、アセチル化度２．０％、ブチリル化度５２．０％、数平均分子量３００００のセルロースアセテートブチレート（ＣＡＢ−５５１−０．２、イーストマンケミカル社製）１０ｍｇ、実施例６で用いた重合性可塑剤１００ｍｇ、実施例２０で用いたカイラル剤２０ｍｇおよび下記の光重合開始剤３０ｍｇを加え、これをメチルエチルケトンに溶解して、固形分３０重量％の光学的異方性層塗布溶液を調製した。
【０３２３】
【化１４９】
0004255204.tif 000150
【０３２４】
次いで、上記の光学的異方性層塗布溶液を前記配向膜上にバーコータを用いて塗布し、ディスコティック液晶性化合物の塗布層を形成させた。この塗布層を、表面温度を１２５℃に加熱した金属ローラに支持体側にて５分間接触させた後、表面温度３０℃の金属ローラに１分間接触させ、ディスコティック液晶性化合物を実質的に垂直に配向させた。紫外線照射装置（ＵＲＵＴＯＴＡ−ＶＩＯＬＥＴＰＲＯＤＵＣＴＳ（株）製、ＵＶＬ−５８（１６Ｗ））を使用し、１０秒間紫外線を照射し、光学的異方性層を形成した。この光学補償シートの光学的異方性層を偏光顕微鏡下で観察したところ、モノドメインで配向していることが分かった。得られた光学補償シートの面内レターデーション（△ｎｄ）を波長５５０ｎｍにおいて測定したところ、８２０ｎｍであった。また、ディスコティック液晶性分子のツイスト角は、２４０度であった。膜厚（ｄ）は、別途測定を行ったところ、６．７μｍであった。
【０３２５】
［実施例３３］
（液晶表示装置の作製）
実施例３２で作製した光学補償シートを用いて、図３（ｅ）に示す構造のＳＴＮ型液晶表示装置を作製した。液晶セルと光学補償シートとが接する面で、液晶セルの棒状液晶性分子の配向方向と光学補償シートのディスコティック液晶性分子の配向方向とを一致させた。出射側偏光板の吸収軸と液晶セルの出射側の棒状液晶性分子の配向方向との角度は、４５度に調節した。入射側偏光板の吸収軸と出射側偏光板の吸収軸とは直交するように配置した。
得られたＳＴＮ型液晶表示装置に電圧を印加したところ、ノーマリーブラックモードになった。視角特性を測定したところ、コントラスト比が５以上の角度範囲が左右で１２０度以上、上下で１５０度以上得られた。
【０３２６】
［実施例３４〜４０］
アクリル酸コポリマー（ＰＡ３１０）に代えて、下記のアクリル酸コポリマー（ＰＡ５０５）、（ＰＡ５２３）、（ＰＡ５３２）、（ＰＡ７０１）、（ＰＡ７２７）、（ＰＡ７３１）および（ＰＡ７３２）をそれぞれ同量用いた以外は、実施例３３および３４と同様にして、配向膜、光学補償シートおよび液晶表示装置を作製したところ、それぞれ、実施例３２および３３と同様の結果が得られた。
【０３２７】
【化１５０】
0004255204.tif 000151
【０３２８】
【化１５１】
0004255204.tif 000152
【０３２９】
【化１５２】
0004255204.tif 000153
【０３３０】
【化１５３】
0004255204.tif 000154
【０３３１】
【化１５４】
0004255204.tif 000155
【０３３２】
【化１５５】
0004255204.tif 000156
【０３３３】
【化１５６】
0004255204.tif 000157
【図面の簡単な説明】
【図１】ＳＴＮ型液晶表示装置の電圧無印加（オフ）の画素部分における液晶セル内の棒状液晶性分子の配向状態と光学的異方性層内のディスコティック液晶性分子の配向状態とを模式的に示す断面図である。
【図２】液晶セルの棒状液晶性分子と、それを光学補償する関係にある光学補償シートのディスコティック液晶性分子について、それぞれの屈折率楕円体を示す模式図である。
【図３】ＳＴＮ型液晶表示装置の層構成を示す模式図である。
【図４】ＳＴＮ型液晶表示装置の各要素について、好ましい光学的方向を示す平面図である。
【図５】ＳＴＮ型液晶表示装置の各要素について、別の好ましい光学的方向を示す平面図である。
【符号の説明】
１  液晶セル
２、２ａ、２ｂ  光学補償シート
３、３ａ、３ｂ  偏光板
１１  液晶セルの上基板
１２、１４  液晶セルの配向膜
１３  棒状液晶性分子の屈折率楕円体
１３ａ〜１３ｅ  棒状液晶性分子
１３ｔ  棒状液晶性分子層の厚み
１３ｘ、１３ｙ  棒状液晶性分子の配向膜に平行な面内の屈折率
１３ｚ  棒状液晶性分子の厚み方向の屈折率
１５  液晶セルの下基板
２１  ディスコティック液晶性分子の屈折率楕円体
２１ａ〜２１ｅ  ディスコティック液晶性分子
２１ｔ  ディスコティック液晶性分子層の厚み
２１ｘ、２１ｙ  ディスコティック液晶性分子の配向膜に平行な面内の屈折率
２１ｚ  ディスコティック液晶性分子の厚み方向の屈折率
２２  配向膜
２３  透明支持体
ＢＬ  バックライト
ＤＤａ、ＤＤｂ、ＤＤｃ、ＤＤｄ  ディスコティック液晶性分子の円盤面の法線方向
ＲＤａ、ＲＤｂ  液晶セルの配向膜のラビング方向
ＴＡａ、ＴＡｂ  偏光板の透過軸
Ｘ  基準となる方向
【図１】
0004255204.tif 000163
【図２】
0004255204.tif 000164
【図３】
0004255204.tif 000165
【図４】
0004255204.tif 000166
【図５】
0004255204.tif 000167